(57)【要約】【課題】高精細、高開口率を有する発光装置を提供する。【解決手段】第１のトランジスタ及び第２のトランジスタ上の層間絶縁膜と、層間絶縁膜上の第１の電極と、第２の電極と、第１の電極の端部と第２の電極の端部を覆う絶縁物と、第１の電極及び絶縁物上の第１の発光層と、第２の電極及び絶縁物上の第２の発光層と、第１の発光層と重なる位置の第１のカラーフィルタと、第２の発光層と重なる位置の第２のカラーフィルタと、第１のカラーフィルタと第２のカラーフィルタの間の遮光部とを有し、第１の電極は第１のトランジスタに電気的に接続され、第２の電極は第２のトランジスタに電気的に接続され、第１の発光層の一部と第２の発光層の一部は、絶縁物上で重なっており、遮光部は、絶縁物上で重なる第１の発光層の一部と第２の発光層の一部に重なって設けられる。【選択図】図１
2010109394.tif 000002
【特許請求の範囲】
【請求項１】
第１のトランジスタと、第２のトランジスタと、
前記第１のトランジスタ及び前記第２のトランジスタ上に形成された層間絶縁膜と、
前記層間絶縁膜上に形成された第１の電極と、第２の電極と、前記第１の電極の端部と前記第２の電極の端部を覆う絶縁物と、
前記第１の電極及び前記絶縁物上に形成された第１の発光層と、
前記第２の電極及び前記絶縁物上に形成された第２の発光層と、
前記第１の発光層と重なる位置の封止基板上に設けられた第１のカラーフィルタと、
前記第２の発光層と重なる位置の前記封止基板上に設けられた第２のカラーフィルタと、
前記第１のカラーフィルタと前記第２のカラーフィルタの間に設けられた遮光部と、
を有し、
前記第１の電極は、前記層間絶縁膜に形成された第１のコンタクトホールを介して前記第１のトランジスタに電気的に接続され、
前記第２の電極は、前記層間絶縁膜に形成された第２のコンタクトホールを介して前記第２のトランジスタに電気的に接続され、
前記第１の発光層の一部と前記第２の発光層の一部は、前記絶縁物上で重なっており、
前記遮光部は、前記絶縁物上で重なる前記第１の発光層の一部と前記第２の発光層の一部に重なって設けられることを特徴とする発光装置。
【請求項２】
第１のトランジスタと、第２のトランジスタと、
前記第１のトランジスタ及び前記第２のトランジスタ上に形成された層間絶縁膜と、
前記層間絶縁膜上に形成された第１の電極と、第２の電極と、前記第１の電極の端部と前記第２の電極の端部を覆う絶縁物と、
前記第１の電極及び前記絶縁物上に形成された第１の発光層と、
前記第２の電極及び前記絶縁物上に形成された第２の発光層と、
前記第１の発光層と重なる位置の封止基板上に設けられた第１のカラーフィルタと、
前記第２の発光層と重なる位置の前記封止基板上に設けられた第２のカラーフィルタと、
前記第１のカラーフィルタと前記第２のカラーフィルタの間に設けられた遮光部と、
を有し、
前記第１の電極は、前記層間絶縁膜に形成された第１のコンタクトホールを介して前記第１のトランジスタに電気的に接続され、
前記第２の電極は、前記層間絶縁膜に形成された第２のコンタクトホールを介して前記第２のトランジスタに電気的に接続され、
前記第１の発光層の一部と前記第２の発光層の一部は、前記第２のコンタクトホールを覆って設けられた前記絶縁物上で重なっており、
前記遮光部は、第２のコンタクトホールと、前記絶縁物上で重なる前記第１の発光層の一部と前記第２の発光層の一部と、に重なって設けられることを特徴とする発光装置。
【請求項３】
請求項１または２において、前記第１のトランジスタと前記第２のトランジスタが設けられた基板と、前記封止基板とは、シール材によって密閉され、
前記封止基板と前記シール材の間には、前記第１のカラーフィルタ及び前記第２のカラーフィルタに用いられるカラーフィルタと同一材料で形成された凸部が設けられていることを特徴とする発光装置。
【請求項４】
請求項１乃至３のいずれか一において、前記封止基板上に設けられた前記第１のカラーフィルタ、前記第２のカラーフィルタ及び前記遮光部を覆って、窒化珪素を主成分とする膜が設けられることを特徴とする発光装置。
【請求項５】
請求項１乃至４のいずれか一において、
前記絶縁物は、無機絶縁物、又は有機絶縁物及び前記有機絶縁物を覆う無機絶縁物からなることを特徴とする発光装置。
【請求項６】
請求項１乃至５のいずれか一において、前記絶縁物の膜厚は１μｍ以下であることを特徴とする発光装置。
【請求項７】
第１のトランジスタと第２のトランジスタを形成し、
前記第１のトランジスタ及び前記第２のトランジスタ上に層間絶縁膜を形成し、
前記層間絶縁膜上に、前記第１のトランジスタに電気的に接続される第１の電極と前記第２のトランジスタに電気的に接続される第２の電極を形成し、
前記第１の電極の端部と前記第２の電極の端部を覆う絶縁物を形成し、
前記第１の電極と前記絶縁物上に第１の発光層を形成し、
前記第２の電極と前記絶縁物上に第２の発光層を形成し、
前記第１の発光層の一部と前記第２の発光層の一部は、前記絶縁物上で重なって設けられ、
封止基板上に形成された第１のカラーフィルタは、前記第１の発光層と重なるように配置され、
前記封止基板上に形成された第２のカラーフィルタは、前記第２の発光層と重なるように配置され、
前記第１のカラーフィルタと前記第２のカラーフィルタの間に設けられた遮光部は、前記絶縁物上で重なる前記第１の発光層の一部と前記第２の発光層の一部に重なって設けられることを特徴とする発光装置の作製方法。
【請求項８】
第１のトランジスタと第２のトランジスタを形成し、
前記第１のトランジスタ及び前記第２のトランジスタ上に層間絶縁膜を形成し、
前記層間絶縁膜上に、前記層間絶縁膜に形成された第１のコンタクトホールを介して前記第１のトランジスタに電気的に接続される第１の電極と、前記層間絶縁膜に形成された第２のコンタクトホールを介して前記第２のトランジスタに電気的に接続される第２の電極を形成し、
前記第１の電極の端部と前記第２の電極の端部を覆う絶縁物を形成し、
前記第１の電極と前記絶縁物上に第１の発光層を形成し、
前記第２の電極と前記絶縁物上に第２の発光層を形成し、
前記第１の発光層の一部と前記第２の発光層の一部は、前記絶縁物上で重なって設けられ、
封止基板上に形成された第１のカラーフィルタは、前記第１の発光層と重なるように配置され、
前記封止基板上に形成された第２のカラーフィルタは、前記第２の発光層と重なるように配置され、
前記第１のカラーフィルタと前記第２のカラーフィルタの間に設けられた遮光部は、前記第２のコンタクトホールと、前記絶縁物上で重なる前記第１の発光層の一部と前記第２の発光層の一部と、に重なって設けられることを特徴とする発光装置の作製方法。
【請求項９】
請求項７または８において、前記第１のトランジスタと前記第２のトランジスタが設けられた基板と、前記封止基板とは、シール材によって密閉され、
前記封止基板と前記シール材の間には、前記第１のカラーフィルタ及び前記第２のカラーフィルタに用いられるカラーフィルタと同一材料で形成された凸部が設けられていることを特徴とする発光装置の作製方法。
【請求項１０】
請求項７乃至９のいずれか一において、前記封止基板上に設けられた前記第１のカラーフィルタ、前記第２のカラーフィルタ及び前記遮光部を覆って、窒化珪素を主成分とする膜を形成することを特徴とする発光装置の作製方法。
【請求項１１】
請求項７乃至１０のいずれか一において、
前記絶縁物は、無機絶縁物、又は有機絶縁物及び前記有機絶縁物を覆う無機絶縁物からなることを特徴とする発光装置の作製方法。
【請求項１２】
請求項７乃至１１のいずれか一において、前記絶縁物の膜厚は１μｍ以下であることを特徴とする発光装置の作製方法。
【発明の詳細な説明】
【技術分野】
【０００１】
本発明は半導体装置に関し、特に、絶縁表面を有する基板上に形成された発光素子を有する発光装置およびその作製方法に関する。また、発光パネルにコントローラを含むＩＣ等を実装した、発光モジュールに関する。なお本明細書において、発光パネル及び発光モジュールを共に発光装置と総称する。本発明はさらに、該発光装置を製造する装置に関する。
【０００２】
なお、本明細書中において半導体装置とは、半導体特性を利用することで機能しうる装置全般を指し、発光装置、電気光学装置、半導体回路および電子機器は全て半導体装置である。
【背景技術】
【０００３】
近年、基板上にＴＦＴ（薄膜トランジスタ）を形成する技術が大幅に進歩し、アクティブマトリクス型表示装置への応用開発が進められている。特に、ポリシリコン膜を用いたＴＦＴは、従来のアモルファスシリコン膜を用いたＴＦＴよりも電界効果移動度（モビリティともいう）が高いので、高速動作が可能である。
そのため、ポリシリコン膜を用いたＴＦＴからなる駆動回路を画素と同一の基板上に設け、各画素の制御を行うための開発が盛んに行われている。同一基板上に画素と駆動回路とを組み込んだアクティブマトリクス型表示装置は、製造コストの低減、表示装置の小型化、歩留まりの上昇、スループットの向上など、様々な利点が得られると予想される。
【０００４】
また、自発光型素子としてＥＬ素子を有したアクティブマトリクス型発光装置（以下、単に発光装置とも呼ぶ）の研究が活発化している。
【０００５】
アクティブマトリクス型発光装置は、各画素のそれぞれにＴＦＴでなるスイッチング素子（以下、スイッチング素子という）を設け、そのスイッチング用ＴＦＴによって電流制御を行う駆動素子（以下、電流制御用ＴＦＴという）を動作させてＥＬ層（厳密には発光層）を発光させる。例えば特許文献１に記載された発光装置が公知である。
【０００６】
ＥＬ素子は自ら発光するため視認性が高く、液晶表示装置（ＬＣＤ）で必要なバックライトが要らず薄型化に最適であると共に、視野角にも制限が無い。そのため、ＥＬ素子を用いた発光装置は、ＣＲＴやＬＣＤに代わる表示装置として注目されている。
【０００７】
なお、ＥＬ素子は、電場を加えることで発生するルミネッセンス（Electro Luminescence）が得られる有機化合物を含む層（以下、ＥＬ層と記す）と、陽極と、陰極とを有する。有機化合物におけるルミネッセンスには、一重項励起状態から基底状態に戻る際の発光（蛍光）と三重項励起状態から基底状態に戻る際の発光（リン光）とがあるが、本発明の製造装置および成膜方法により作製される発光装置は、どちらの発光を用いた場合にも適用可能である。
【０００８】
ＥＬ素子は一対の電極間にＥＬ層が挟まれた構造となっているが、ＥＬ層は通常、積層構造となっている。代表的には、「正孔輸送層／発光層／電子輸送層」という積層構造が挙げられる。この構造は非常に発光効率が高く、現在、研究開発が進められている発光装置は殆どこの構造を採用している。
【０００９】
また、他にも陽極上に正孔注入層／正孔輸送層／発光層／電子輸送層、または正孔注入層／正孔輸送層／発光層／電子輸送層／電子注入層の順に積層する構造も良い。発光層に対して蛍光性色素等をドーピングしても良い。また、これらの層は、全て低分子系の材料を用いて形成しても良いし、全て高分子系の材料を用いて形成しても良い。
【先行技術文献】
【特許文献】
【００１０】
【特許文献１】特開平１０−１８９２５２号公報
【発明の概要】
【発明が解決しようとする課題】
【００１１】
ＥＬ素子の中心とも言えるＥＬ層（厳密には発光層）となる有機化合物材料は、低分子系有機化合物材料と高分子系（ポリマー系）有機化合物材料とがそれぞれ研究されている。
【００１２】
これらの有機化合物材料の成膜方法には、インクジェット法や、蒸着法や、スピンコーティング法といった方法が知られている。
【００１３】
しかし、赤、緑、青の発光色を用いてフルカラーのフラットパネルディスプレイを作製することを考えた場合、成膜精度がそれほど高くないため、異なる画素間の間隔を広く設計したり、画素間に土手（バンク）と呼ばれる絶縁物を設けたりしている。
【００１４】
また、赤、緑、青の発光色を用いるフルカラーのフラットパネルディスプレイとして、高精細化や高開口率化や高信頼性の要求が高まっている。こうした要求は、発光装置の高精細化(画素数の増大)及び小型化に伴う各表示画素ピッチの微細化を進める上で大きな課題となっている。また、同時に生産性の向上や低コスト化の要求も高まっている。
【００１５】
加えて、本発明は、発光素子の信頼性及び輝度を高めることも課題とする。
【課題を解決するための手段】
【００１６】
本発明は、意図的に隣合う発光素子同士の異なる有機化合物層を一部重ねることによって、有機化合物層の成膜方法や成膜精度によらず、赤、緑、青の発光色を用いるフルカラーのフラットパネルディスプレイとして、高精細化や高開口率化を実現するものである。
【００１７】
ただし、異なる有機化合物層が一部重なる部分と画素電極との間には無機絶縁膜が設けられており、この無機絶縁膜は、各画素電極の両端部およびそれらの間を覆っている。なお、画素電極と接する有機化合物層上に他の有機化合物層が一部重なってしまった場合でも、発光輝度は約１０００分の一に低下し、流れる電流も約１０００分の一になるため、問題ない。
【００１８】
本明細書で開示する発明の構成１は、陰極と、該陰極に接する有機化合物層と、該有機化合物層に接する陽極とを有する発光素子を複数有する発光装置であって、  第１の有機化合物層を有する第１の発光素子と、  第２の有機化合物層を有する第２の発光素子と、  第３の有機化合物層を有する第３の発光素子とが配置されており、前記陽極の端部を覆う絶縁物を有し、該絶縁物及び前記陽極上に前記第１の有機化合物層、前記第２の有機化合物層、または前記第３の有機化合物層が設けられていることを特徴とする発光装置である。
【００１９】
本明細書で開示する発明の構成２は、陰極と、該陰極に接する有機化合物層と、該有機化合物層に接する陽極とを有する発光素子を複数有する発光装置であって、  第１の有機化合物層を有する第１の発光素子と、  第２の有機化合物層を有する第２の発光素子と、  第３の有機化合物層を有する第３の発光素子とが配置されており、前記陰極の端部を覆う絶縁物を有し、該絶縁物及び前記陰極上に前記第１の有機化合物層、前記第２の有機化合物層、または前記第３の有機化合物層が設けられていることを特徴とする発光装置である。
【００２０】
また、アクティブマトリクス型発光装置は、光の放射方向で２通りの構造が考えられる。一つは、ＥＬ素子から発した光が対向基板を透過して放射されて観測者の目に入る構造である。この場合、観測者は対向基板側から画像を認識することができる。もう一つは、ＥＬ素子から発した光が素子基板を透過して放射されて観測者の目に入る構造である。この場合、観測者は素子基板側から画像を認識することができる。
【００２１】
また、上記各構成において、前記絶縁物は、無機絶縁膜、或いは、無機絶縁膜で覆われた有機樹脂からなる障壁（バンクとも呼ばれる）であることを特徴としている。なお、前記無機絶縁膜は膜厚１０〜１００ｎｍの窒化珪素を主成分とする絶縁膜であることを特徴としている。また、陰極または陽極の端部を覆う絶縁物として、水素を含む膜、代表的には炭素を主成分とする薄膜、または窒化珪素膜を用いてもよい。
【００２２】
加えて、陽極として、透明導電膜（代表的にはＩＴＯ、ZnＯ）を用い、その上に無機絶縁膜からなる保護膜を形成することは極めて有用である。
【００２３】
さらに、無機絶縁膜からなる保護膜を形成する前に、プラズマCVD法またはスパッタ法で水素を含む膜（代表的には炭素を主成分とする薄膜（ＤＬＣ膜）、窒化珪素膜、酸化窒化珪素膜、酸化珪素膜、またはこれらの積層膜）を形成することが好ましい。また、前記水素を含む膜を覆って、保護膜となる窒化珪素膜を形成することが好ましい。
【００２４】
また、上記各構成において、前記第１の発光素子は、赤色、緑色、または青色のうち、いずれか一色を発光することを特徴としている。また、前記第１の発光素子、前記第２の発光素子、及び前記第３の発光素子は、互いに異なる色を発光することを特徴としている。
【００２５】
また、上記各構成において、封止において、封止基板、例えばガラス基板またはプラスチック基板を用いて発光素子全体を密閉することが好ましい。
【００２６】
また、発光装置において、発光していない画素では入射した外光（発光装置の外部の光）が陰極の裏面（発光層に接する側の面）で反射され、陰極の裏面が鏡のように作用して外部の景色が観測面（観測者側に向かう面）に映るといった問題があった。また、この問題を回避するために、発光装置の観測面に円偏光フィルムを貼り付け、観測面に外部の景色が映らないようにする工夫がなされているが、円偏光フィルムが非常に高価であるため、製造コストの増加を招くという問題があった。
【００２７】
本発明は、円偏光フィルムを用いずに発光装置の鏡面化を防ぐことを目的とし、それにより発光装置の製造コストを低減して安価な発光装置を提供することも課題としている。そこで、本発明では、円偏光フィルムに代えて安価なカラーフィルタを用いることを特徴としている。上記構成において、色純度を向上させるため、前記発光装置には各画素に対応するカラーフィルタを備えることが好ましい。また、カラーフィルタの黒色の部分（黒色の有機樹脂）が各発光領域の間と重なるようにすればよい。さらに、カラーフィルタの黒色の部分（黒の着色層）が、異なる有機化合物層が一部重なる部分と重なるようにしてもよい。
【００２８】
ただし、発光の出射方向、即ち、前記発光素子と観察者の間にカラーフィルタを設ける。例えば、発光素子が設けられている基板を通過させない場合においては、封止基板にカラーフィルタを貼り付ければよい。或いは、発光素子が設けられている基板を通過させる場合においては、発光素子が設けられている基板にカラーフィルタを貼り付ければよい。こうすることによって、円偏光フィルムを必要としなくなる。
【００２９】
また、ＥＬ素子の実用化における最大の問題は、素子の寿命が不十分な点である。また、素子の劣化は、長時間発光させると共に非発光領域（ダークスポット）
が広がるという形で現れるが、その原因としてＥＬ層の劣化が大きな課題となっている。
【００３０】
この課題を解決するため、本発明は、水素を含む雰囲気でプラズマを発生させ、有機化合物層における欠陥を水素で終端させることを特徴とする。本発明の他の構成３は、絶縁表面を有する基板上に発光素子を有し、該発光素子は、陽極、陰極、並びに前記陽極と前記陰極との間に挟まれた有機化合物層とを有し、  前記発光素子は、水素を含む膜で覆われていることを特徴とする発光装置である。
【００３１】
有機化合物層が耐えうる温度範囲で加熱処理を行ったり、発光素子を発光させた際に生じる発熱を利用することによって、上記水素を含む膜から水素を拡散させて、有機化合物層における欠陥を水素で終端（ターミネーション）させることができる。有機化合物層における欠陥、代表的には不対結合手を水素で終端させると発光装置としての信頼性が向上する。また、上記水素を含む膜の成膜の際、プラズマ化された水素を拡散または注入させることによって有機化合物層における欠陥を水素で終端させてもよい。こうすることによって有機化合物層中に存在、または何らかの原因（発光の際に生じる発熱、光の照射、温度変化など）で生じる不安定な結合手を低減することができる。従って、発光素子としての信頼性と輝度の向上が可能となる。また、水素を含む膜を覆って形成する保護膜は、保護膜側に拡散する水素をブロックして効率よく、水素を有機化合物層に拡散させて、有機化合物層における欠陥を水素で終端させる役目も果たす。また、有機化合物層上に形成した陰極、或いは陽極を通過させて水素を拡散させるため、陰極、或いは陽極の膜厚を薄くすることが好ましい。ただし、有機化合物層上に形成する陰極、或いは陽極は、水素を含む膜の成膜の際、有機化合物層にダメージを与えないように保護している。また、上記水素を含む膜は、発光素子の保護膜としても機能させることができる。
【００３２】
さらに、上記水素を含む膜をバッファ層として機能させることもでき、スパッタ法により透明導電膜からなる膜に接して窒化珪素膜を形成する場合、透明導電膜に含まれる不純物（Iｎ、Ｓｎ、Ｚｎ等）が窒化珪素膜に混入する恐れがあるが、バッファ層となる上記水素を含む膜を間に形成することによって窒化珪素膜への不純物混入を防止することもできる。上記構成によりバッファ層を形成することで、透明導電膜からの不純物（Ｉｎ、Ｓｎなど）の混入を防止し、不純物のない優れた保護膜を形成することができる。
【００３３】
また、上記構成を実現する作製方法も本発明の一つであり、本発明の作製方法に関する構成は、絶縁表面上にＴＦＴを形成し、前記ＴＦＴと電気的に接続された陰極を形成し、前記陰極上に有機化合物層を形成し、前記前記有機化合物層上に陽極を形成した後、前記陽極上に水素を含む膜を形成することを特徴とする発光装置の作製方法である。
【００３４】
また、本発明の作製方法に関する他の構成は、絶縁表面上にＴＦＴを形成し、前記ＴＦＴと電気的に接続された陽極を形成し、前記陽極上に有機化合物層を形成し、前記前記有機化合物層上に陰極を形成した後、前記陰極上に水素を含む膜を形成することを特徴とする発光装置の作製方法である。
【００３５】
また、本発明の作製方法に関する上記各構成において、前記水素を含む膜は、前記有機化合物層の耐えうる温度範囲、例えば室温〜１００℃以下でプラズマＣＶＤ法、またはスパッタ法により形成することを特徴とし、前記水素を含む膜は、炭素を主成分とする薄膜、または窒化珪素膜であることを特徴としている。
【００３６】
また、本発明の作製方法に関する上記各構成において、前記有機化合物層を形成する工程は蒸着法、塗布法、イオンプレーティング法もしくはインクジェット法により行われることを特徴としている。
【００３７】
また、本発明の作製方法に関する上記各構成において、前記水素を含む膜上に無機絶縁膜からなる保護膜を形成することを特徴としている。
【００３８】
また、本発明の作製方法に関する上記各構成において、前記水素を含む膜を形成する際、前記有機化合物層における欠陥を水素で終端させることを特徴としている。
【００３９】
また、水分や酸素による劣化を防ぐため、封止缶や封止基板で発光素子を封止する際、密閉される空間に水素ガスを充填、或いは水素及び不活性気体（希ガスまたは窒素）を充填させてもよい。
【００４０】
また、上記作製方法では、成膜を行う際に水素で前記有機化合物層における欠陥を終端させることとしたが、特に限定されず、成膜を行わなくとも水素プラズマ処理のみを行ってもよい。
【００４１】
本発明の作製方法に関する他の構成は、陽極と、該陽極上に接する有機化合物層と、該有機化合物層上に接する陰極とを有する発光素子を複数有する発光装置の作製方法において、  陽極上に有機化合物層を形成する第１工程と、  前記有機化合物層を形成した後に水素を含む雰囲気でプラズマを発生させて前記有機化合物層における欠陥を水素で終端させる処理を行う第２工程と、前記有機化合物層上に陰極を形成する第３工程とを有することを特徴とする発光装置の作製方法である。
【００４２】
また、有機化合物層を形成した直後に水素プラズマ処理を行ってもよく、本発明の作製方法に関する他の構成は、陽極と、該陽極上に接する有機化合物層と、該有機化合物層上に接する陰極とを有する発光素子を複数有する発光装置の作製方法において、  陽極上に有機化合物層を形成する第１工程と、  前記有機化合物層上に陰極を形成する第２工程と、前記陰極を形成した後に水素を含む雰囲気でプラズマを発生させて前記有機化合物層における欠陥を水素で終端させる処理を行う第３工程と、を有することを特徴とする発光装置の作製方法である。
【００４３】
また、本発明の作製方法に関する他の構成は、陰極と、該陰極上に接する有機化合物層と、該有機化合物層上に接する陽極とを有する発光素子を複数有する発光装置の作製方法において、  陰極上に有機化合物層を形成する第１工程と、  前記有機化合物層上に陽極を形成する第２工程と、前記陽極を形成した後に水素を含む雰囲気でプラズマを発生させて前記有機化合物層における欠陥を水素で終端させる処理を行う第３工程と、を有することを特徴とする発光装置の作製方法である。
【００４４】
また、有機化合物層を形成した直後に水素プラズマ処理を行ってもよく、本発明の作製方法に関する他の構成は、陰極と、該陰極上に接する有機化合物層と、該有機化合物層上に接する陽極とを有する発光素子を複数有する発光装置の作製方法において、  陰極上に有機化合物層を形成する第１工程と、  前記有機化合物層を形成した後に水素を含む雰囲気でプラズマを発生させて前記有機化合物層における欠陥を水素で終端させる処理を行う第２工程と、前記有機化合物層上に陽極を形成する第３工程とを有することを特徴とする発光装置の作製方法である。
【００４５】
なお、本明細書において、陰極と陽極との間に設けられる全ての層を総称してＥＬ層という。したがって、上述した正孔注入層、正孔輸送層、発光層、電子輸送層及び電子注入層は、全てＥＬ層に含まれる。
【００４６】
本発明において、前記炭素を主成分とする薄膜は膜厚３〜５０ｎｍのＤＬＣ膜（Diamond like Carbon）であることを特徴としている。ＤＬＣ膜は短距離秩序的には炭素間の結合として、ＳＰ3結合をもっているが、マクロ的にはアモルファス状の構造となっている。ＤＬＣ膜の組成は炭素が７０〜９５原子％、水素が５〜３０原子％であり、非常に硬く絶縁性に優れている。このようなＤＬＣ膜は、また、水蒸気や酸素などのガス透過率が低いという特徴がある。また、微少硬度計による測定で、１５〜２５ＧＰａの硬度を有することが知られている。
【００４７】
ＤＬＣ膜はプラズマＣＶＤ法（代表的には、ＲＦプラズマＣＶＤ法、マイクロ波ＣＶＤ法、電子サイクロトロン共鳴（ＥＣＲ）ＣＶＤ法など）、スパッタ法などで形成することができる。いずれの成膜方法を用いても、密着性良くＤＬＣ膜を形成することができる。ＤＬＣ膜は基板をカソードに設置して成膜する。または、負のバイアスを印加して、イオン衝撃をある程度利用して緻密で硬質な膜を形成できる。
【００４８】
成膜に用いる反応ガスは、水素ガスと、炭化水素系のガス（例えばＣＨ4、Ｃ2Ｈ2、Ｃ6Ｈ6など）とを用い、グロー放電によりイオン化し、負の自己バイアスがかかったカソードにイオンを加速衝突させて成膜する。こうすることにより、緻密で平滑なＤＬＣ膜を得ることができる。
【００４９】
また、このＤＬＣ膜は、可視光に対して透明もしくは半透明な絶縁膜からなることを特徴としている。
【００５０】
また、本明細書において、可視光に対して透明とは可視光の透過率が８０〜１００％であることを指し、可視光に対して半透明とは可視光の透過率が５０〜８０％であることを指す。
【００５１】
また、本発明は、高信頼性を有する発光装置を作製することが可能な製造装置を提供する。
【００５２】
本発明の他の構成は、製造装置に関するものであり、ロード室、該ロード室に連結された第１の搬送室、及び該第１の搬送室に連結された前処理室と、  前記第１の搬送室に連結された第２の搬送室、及び該第２の搬送室に連結された複数の有機化合物層の成膜室と、  前記第２の搬送室に連結された第３の搬送室、及び該第３の搬送室に連結された金属層の成膜室、透明導電膜の成膜室、水素を含む雰囲気でプラズマを発生させる手段を備えた処理室、及び保護膜の成膜室と、  前記第３の搬送室に連結された第４の搬送室、及び該第４の搬送室に連結されたディスペンサ室、封止基板ロード室、および封止室とを有することを特徴とする製造装置である。
【００５３】
上記製造装置に関する構成において、前記前処理室には、真空排気手段と、加熱手段と、プラズマ発生手段とを有していることを特徴としている。
【００５４】
また、上記製造装置に関する構成において、前記第１の搬送室には高分子材料からなる有機化合物層を成膜する装置が連結されていることを特徴としており、前記高分子材料からなる有機化合物層を成膜する装置は、スピンコート法、スプレー法、イオンプレーティング法、もしくはインクジェット法により成膜が行われる装置である。
【００５５】
また、上記製造装置に関する構成において、前記水素を含む雰囲気でプラズマを発生させる手段を備えた処理室は、窒化珪素膜または炭素を主成分とする膜の成膜装置であることを特徴としている。
【００５６】
また、上記製造装置に関する構成において、前記第２の搬送室に連結された複数の有機化合物層の成膜室は、蒸着源を有することを特徴としている。
【００５７】
上記構成に示す製造装置を用いて、ＥＬ素子を水素を含む膜や保護膜で覆った発光装置をスループットよく製造することができる。
【発明の効果】
【００５８】
本発明により、有機化合物層における欠陥を水素で終端させることができるため、発光装置としての信頼性及び輝度が向上する。
【００５９】
また、本発明により、非常に高価な円偏光フィルムを不必要とすることができるため、製造コストの削減をすることができる。
【００６０】
また、本発明により、有機化合物層の成膜方法や成膜精度によらず、赤、緑、青の発光色を用いるフルカラーのフラットパネルディスプレイとして、高精細化や高開口率化や高信頼性を実現することができる。
【図面の簡単な説明】
【００６１】
【図１】断面図を示す図である。（実施の形態１）
【図２】上面図を示す図である。（実施の形態１）
【図３】モデル図を示す図である。（実施の形態２）
【図４】本発明の積層構造を示す図である。（実施の形態２）
【図５】断面図を示す図である。（実施の形態３）
【図６】製造装置の一例を示す図。（実施の形態４）
【図７】製造装置の一例を示す図。（実施の形態４）
【図８】断面図を示す図である。（実施の形態１）
【図９】断面図を示す図である。（実施の形態１）
【図１０】断面図を示す図である。（実施の形態１）
【図１１】断面図を示す図である。（実施の形態５）
【図１２】アクティブマトリクス基板の断面を示す図。（実施例１）
【図１３】電子機器の一例を示す図。
【図１４】電子機器の一例を示す図。
【発明を実施するための形態】
【００６２】
本発明の実施形態について、以下に説明する。
【００６３】
（実施の形態１）
図２は、ＥＬモジュールの上面図である。無数のＴＦＴが設けられた基板（ＴＦＴ基板とも呼ぶ）には、表示が行われる画素部４０と、画素部の各画素を駆動させる駆動回路４１ａ、４１ｂと、ＥＬ層上に設けられる電極と引き出し配線とを接続する接続部４３と、外部回路と接続するためにＦＰＣを貼り付ける端子部４２とが設けられている。また、ＥＬ素子を封止するための基板と、シール材３３とによって密閉する。また、図１（Ａ）は、図２中における鎖線Ａ−Ａ’で切断した場合の断面図である。
【００６４】
鎖線Ａ−Ａ’の方向には規則的に画素が配置されており、ここではＸ方向にＲ、Ｇ、Ｂの順で配置されている例を示す。本発明においては、図１（Ａ）に示したように、赤色を発光するＥＬ層１７と、緑を発光するＥＬ層１８とを一部重ね、積層部２１を形成している。また、緑を発光するＥＬ層１８とを、青色を発光するＥＬ層１９とを一部重ね、積層部２２を形成している。
【００６５】
このようにＥＬ層を一部重ねても構わない構成とするため、有機化合物層の成膜方法（インクジェット法や、蒸着法や、スピンコーティング法など）やそれらの成膜精度によらず、赤、緑、青の発光色を用いるフルカラーのフラットパネルディスプレイとして、高精細化や高開口率化を実現することができる。
【００６６】
また、図１（Ａ）中、発光領域（Ｒ）は赤色の発光領域を示しており、発光領域（Ｇ）は緑色の発光領域を示しており、発光領域（Ｂ）は青色の発光領域を示しており、これらの３色の発光領域によりフルカラー化された発光表示装置を実現している。
【００６７】
また、図１（Ａ）中、ＴＦＴ１は、赤色を発光するＥＬ層１７に流れる電流を制御する素子であり、４、７はソース電極またはドレイン電極である。また、ＴＦＴ２は、緑色を発光するＥＬ層１８に流れる電流を制御する素子であり、５、８はソース電極またはドレイン電極である。ＴＦＴ３は、青色を発光するＥＬ層１９に流れる電流を制御する素子であり、６、９はソース電極またはドレイン電極である。１５、１６は有機絶縁材料または無機絶縁膜材料からなる層間絶縁膜である。
【００６８】
また、１１〜１３は、ＥＬ素子の陽極（或いは陰極）であり、２０は、ＥＬ素子の陰極（或いは陽極）である。ここでは、陰極２０として１０ｎｍ以下の膜厚が薄い金属層（代表的にはＭｇＡｇ、ＭｇＩｎ、ＡｌＬｉなどの合金）と透明導電膜（ＩＴＯ（酸化インジウム酸化スズ合金）、酸化インジウム酸化亜鉛合金（Ｉｎ2Ｏ3―ＺｎＯ）、酸化亜鉛（ＺｎＯ）等）との積層膜からなる電極とし、各発光素子からの光を通過させている。なお、発光素子の陰極として機能するのは薄い金属層であるが、本明細書では薄い金属層上に積層した透明導電膜も含めて陰極と呼ぶ。
【００６９】
また、１１〜１３の両端部およびそれらの間は無機絶縁物１４で覆われている。また、無機絶縁物１４上の一部にまで有機化合物層が形成されている。無機絶縁物１４の膜厚は１μｍ以下であり、無機絶縁物１４上に形成する膜のカバレッジを良好なものとすることができるとともに、無機絶縁物１４上に形成する膜を薄膜化することができる。
【００７０】
なお、図１（Ｃ）は、図２中に示した鎖線Ｃ−Ｃ’で切断した場合の断面図である。また、図１（Ｃ）中、点線で示した電極同士は電気的に接続していることを示している。また、端子部において、端子の電極を陰極２０と同じ材料で形成している。
【００７１】
また、約１０μｍの間隔が保たれるようにシール材３３によって封止基板３０が貼りつけられており、全ての発光素子は密閉されている。なお、シール材３３は、駆動回路の一部と重なるようにして狭額縁化させることが好ましい。シール材３３によって封止基板３０を貼りつける直前には真空でアニールを行って脱気を行うことが好ましい。また、封止基板３０を貼りつける際には、水素および不活性気体（希ガスまたは窒素）を含む雰囲気下で行って、保護膜３２と、シール材３３と、封止基板３０によって密閉された空間には水素を含ませることが好ましい。発光素子を発光させた際に生じる発熱を利用することによって、上記水素を含む空間から水素を拡散させて、有機化合物層における欠陥を水素で終端させることができる。有機化合物層における欠陥を水素で終端させると発光装置としての信頼性が向上する。
【００７２】
さらに、色純度を高めるため、封止基板３０には各画素に対応するカラーフィルタが設けられている。カラーフィルタのうち、赤色の着色層３１ｂは赤色の発光領域（Ｒ）に対向して設けられ、緑色の着色層３１ｃは緑色の発光領域（Ｇ）
に対向して設けられ、青色の着色層３１ｄは青色の発光領域（Ｂ）に対向して設けられる。また、発光領域以外の領域は、カラーフィルタの黒色部分、即ち遮光部３１ａによって遮光されている。なお、遮光部３１ａは、金属膜（クロム等）
または黒色顔料を含有した有機膜で構成されている。
【００７３】
本発明においては、カラーフィルタを設けることによって円偏光板を不必要としている。
【００７４】
また、図１（Ｂ）は、図２中に示した鎖線Ｂ−Ｂ’で切断した場合の断面図である。図１（Ｂ）においても１１ａ〜１１ｃの両端部およびそれらの間は無機絶縁物１４で覆われている。ここでは赤色を発光するＥＬ層１７が共通となっている例を示したが、特に限定されず、同じ色を発光する画素毎にＥＬ層を形成してもよい。
【００７５】
また、図１において、発光装置の信頼性を高めるために保護膜３２ｂを形成している。この保護膜３２ｂはスパッタ法により得られる窒化珪素または窒化酸化珪素を主成分とする絶縁膜である。また、図１においては、保護膜３２ｂに発光を通過させるため、保護膜３２ｂの膜厚は、可能な限り薄くすることが好ましい。
【００７６】
さらに、発光装置の信頼性を高めるために保護膜３２ｂを形成する前に水素を含む保護膜３２ａを形成する。保護膜３２ｂを形成する前に水素を含む保護膜３２ａを形成することによって、有機化合物層１７〜１９の欠陥を終端させる。前記水素を含む膜３２ａは、炭素を主成分とする薄膜、または窒化珪素膜とすればよい。この水素を含む膜３２ａを形成する方法としては、前記有機化合物層の耐えうる温度範囲、例えば室温〜１００℃以下でプラズマＣＶＤ法、またはスパッタ法により形成する。なお、図１では、水素を含む膜３２ａは、保護膜の下層と見なしている。また、上記水素を含む膜３２ａは、保護膜３２ｂの膜応力を緩和させるバッファ層とすることもできる。
【００７７】
また、本発明は、図１（Ｃ）に示した構成に限定されないことは言うまでもない。図１（Ｃ）と構成が一部異なる例を図１０（Ａ）〜（Ｄ）に示す。なお、簡略化のため、図１０（Ａ）〜（Ｄ）において、図１と同一である部分は、同一の符号を用いる。
【００７８】
図１（Ｃ）では、端子部に陰極と同一材料（透明電極）からなる電極が設けられた例であったが、図１０（Ａ）は、ＴＦＴのゲート電極と同一材料からなる電極（上層がＷ膜、下層がＴａＮ膜）でＦＰＣと接続する例である。
【００７９】
また、図１０（Ｂ）は、画素電極（陽極）と同一材料からなる電極１０でＦＰＣと接続する例である。なお、この電極１０は、ＴＦＴのゲート電極と同一材料からなる電極（上層がＷ膜、下層がＴａＮ膜）上に接して設けられている。
【００８０】
また、図１０（Ｃ）は、ＴＦＴの引き出し配線（ＴｉＮ膜、Ａｌ膜、ＴｉＮ膜の順で積層された配線）上に設けられた画素電極（陽極）と同一材料からなる電極１０上に形成された陰極２０と同一材料（透明電極）からなる電極でＦＰＣと接続する例である。
【００８１】
また、図１０（Ｄ）は、ＴＦＴの引き出し配線（ＴｉＮ膜、Ａｌ膜、ＴｉＮ膜の順で積層された配線）上に形成された陰極２０と同一材料（透明電極）からなる電極でＦＰＣと接続する例である。
【００８２】
また、図１と構成が一部異なる例を図８に示す。なお、簡略化のため、図８において、図１と同一である部分は、同一の符号を用いる。
【００８３】
図８（Ａ）に示すように、無機絶縁膜１４で覆われた有機樹脂からなる絶縁物２４（バンク、土手、または障壁とも呼ばれる）を発光領域１０Ｒと発光領域１０Ｇとの間、および、発光領域１０Ｇと発光領域１０Ｂとの間に設けた例である。このような絶縁物２４を形成すると、パターニング精度にもよるが、必然的に発光領域１０Ｇと発光領域１０Ｂとの間を狭くすることが困難になる。多くの場合、この土手を各画素毎の周りに設けていたが、図８においては、画素一列毎に土手を設ける構成とする。
【００８４】
また、図８と構成が一部異なる例を図９に示す。なお、簡略化のため、図９において、図８及び図１と同一である部分は、同一の符号を用いる。図９（Ａ）では、図８（Ａ）よりも積層部の領域が大きい例を示し、図９（Ｂ）では、積層部を有しておらず、有機化合物層の端部が絶縁物２４上に配置された例を示す。このように、有機化合物層の端部の位置は、絶縁物２４上であれば特に限定されない。
【００８５】
図１では、有機樹脂からなる絶縁物２４を設けないため、図８に比べ、各発光領域間の間隔を狭くすることができ、高精細な発光装置を実現することができる。
【００８６】
（実施の形態２）
ここでは、水素を含む膜および保護膜について、図３および図４を用いて説明する。
【００８７】
有機ＥＬの発光機構は、外部から電子とホール（正孔）を注入し、それらの再結合エネルギーによって発光中心を励起することによる。有機ＥＬの構造は、３層構造が典型的なものであるが、ここでは２層構造（電子輸送層、ホール輸送層）
を用いて説明する。図３（Ａ）に陰極と陽極とで２層構造の有機化合物層を挟んだＥＬ素子のエネルギーバンド図を簡略に示す。
【００８８】
図３（Ａ）は理想的なエネルギーバンド図を示している。なお、ここでは、陽極としてＩＴＯを用い、陰極にＭｇＡｇを用いた例で以下に発光メカニズムを説明する。
【００８９】
上記２層構造を有するＥＬ素子に対して、外部から直流電圧を印加すると、陽極であるＩＴＯ電極からホールが注入されて有機化合物層との界面まで輸送され有機化合物層へ注入される。一方、ＭｇＡｇ電極からは電子が注入され有機化合物層内を輸送され界面付近まで到達し発光分子上でホールと再結合することになる。その結果、発光分子の励起状態が生成し、その分子の蛍光スペクトルに類似した発光が生じる。
【００９０】
しかしながら、実際には図３（Ｂ）に示すエネルギーバンド図となっていると予想される。
【００９１】
有機化合物層には無数の欠陥が存在していると考えられ、図３（Ｂ）に示すように、この欠陥による準位が形成される。この欠陥に電子がトラップされた場合には、発光効率が低下することになる。トラップされた場合、さまざまな経路で失活し、例えば、熱失活または赤外光の発光となってしまう。欠陥の原因は、不対結合手または不安定な結合手が存在しているためと考えられる。例えば、有機化合物層を構成する材料には炭素原子が含まれており、炭素原子の不対結合手がまた、ＥＬ素子を発光させつづけた場合、発光による熱によって、不安定な結合が分断され、不対結合手が生じたり、化学反応が生じることによって欠陥が増加して経時劣化が生じると思われる。
【００９２】
そこで本発明者らは、この欠陥を水素（水素ラジカル）で中和させてバンド間遷移をより効率よく起こして輝度を向上させ、さらに劣化を防止することを見出した。水素で中和させる手段としては、ＥＬ素子を覆って水素を含む膜を形成する際に有機化合物層へ水素を注入する方法、或いは、水素雰囲気でプラズマを発生させる方法、或いはイオンドーピングまたはイオン注入によって添加する方法などが挙げられる。
【００９３】
また、ＥＬ素子を発光させることによって、有機化合物層中の不安定な結合が分断され、不対結合手が生じた場合、有機化合物層の近くに水素を含む膜を配置させていれば、生じた不対結合手を水素で終端させ、劣化を抑えることができる。なお、水素は拡散しやすい元素であり、比較的低温でも拡散する。
【００９４】
以下に、ＥＬ素子を覆って水素を含む膜を形成する代表的な例を図４に示す。
【００９５】
図４（Ａ）は、ＥＬ素子の積層構造の一例を示した模式図である。図４（Ａ）
中、２００は陽極（或いは陰極）、２０１はＥＬ層、２０２は陰極（或いは陽極）、２０３は水素を含むＤＬＣ膜、２０４は保護膜である。また、図中における矢印方向に発光させる場合（陽極２０２に発光を通過させる場合）、２０２として、透光性を有する導電性材料または非常に薄い金属膜（ＭｇＡｇ、ＭｇＩｎ、ＡｌＬｉ、ＣａＮなどの合金、または周期表の１族もしくは２族に属する元素とアルミニウムとを共蒸着法により形成した膜）、あるいはそれらの積層を用いることが好ましい。
【００９６】
保護膜２０４は、スパッタ法（ＤＣ方式やＲＦ方式）により得られる窒化珪素または窒化酸化珪素を主成分とする絶縁膜を用いればよい。シリコンターゲットを用い、窒素とアルゴンを含む雰囲気で形成すれば、窒化珪素膜が得られる。また、窒化シリコンターゲットを用いてもよい。また、保護膜２０４は、リモートプラズマを用いた成膜装置を用いて形成してもよい。また、保護膜に発光した光を通過させる場合、保護膜の膜厚は、可能な限り薄くすることが好ましい。
【００９７】
また、水素を含むＤＬＣ膜２０３は、炭素が７０〜９５原子％、水素が５〜３０原子％であり、非常に硬く絶縁性に優れている。水素を含むＤＬＣ膜はプラズマＣＶＤ法（代表的には、ＲＦプラズマＣＶＤ法、マイクロ波ＣＶＤ法、電子サイクロトロン共鳴（ＥＣＲ）ＣＶＤ法など）、スパッタ法などで形成することができる。
【００９８】
この水素を含むＤＬＣ膜２０３を形成する方法としては、前記有機化合物層の耐えうる温度範囲、例えば室温〜１００℃以下で形成する。
【００９９】
プラズマを発生させる場合の成膜に用いる反応ガスは、水素ガスと、炭化水素系のガス（例えばＣＨ4、Ｃ2Ｈ2、Ｃ6Ｈ6など）とを用いればよい。
【０１００】
有機化合物層が耐えうる温度範囲で加熱処理を行ったり、発光素子を発光させた際に生じる発熱を利用することによって、上記水素を含むＤＬＣ膜から水素を拡散させて、有機化合物層における欠陥を水素で終端（ターミネーション）させることができる。有機化合物層における欠陥を水素で終端させると発光装置としての信頼性および輝度が向上する。また、上記水素を含むＤＬＣ膜の成膜の際、プラズマ化された水素によって有機化合物層における欠陥を水素で終端させることもできる。また、水素を含むＤＬＣ膜を覆って形成する保護膜は、保護膜側に拡散する水素をブロックして効率よく、水素を有機化合物層に拡散させて、有機化合物層における欠陥を水素で終端させる役目も果たす。なお、上記水素を含むＤＬＣ膜は、発光素子の保護膜としても機能させることができる。
【０１０１】
さらに、上記水素を含むＤＬＣ膜をバッファ層として機能させることもでき、スパッタ法により透明導電膜からなる膜に接して窒化珪素膜を形成する場合、透明導電膜に含まれる不純物（Iｎ、Ｓｎ、Ｚｎ等）が窒化珪素膜に混入する恐れがあるが、バッファ層となる上記水素を含むＤＬＣ膜を間に形成することによって窒化珪素膜への不純物混入を防止することもできる。上記構成によりバッファ層を形成することで、透明導電膜からの不純物（Ｉｎ、Ｓｎなど）の混入を防止し、不純物のない優れた保護膜を形成することができる。
【０１０２】
このような構成とすることで、発光素子を保護するとともに、信頼性及び輝度を向上させることができる。
【０１０３】
また、図４（Ｂ）は、ＥＬ素子の積層構造の他の一例を示した模式図である。
図４（Ｂ）中、３００は陽極（或いは陰極）、３０１はＥＬ層、３０２は陰極（或いは陽極）、３０３は水素を含む窒化珪素膜、３０４は保護膜である。また、図中における矢印方向に発光させる場合（陽極３０２に発光を通過させる場合）
、３０２として、透光性を有する導電性材料または非常に薄い金属膜（ＭｇＡｇ）、あるいはそれらの積層を用いることが好ましい。
【０１０４】
保護膜３０４は、スパッタ法（ＤＣ方式やＲＦ方式）により得られる窒化珪素または窒化酸化珪素を主成分とする絶縁膜を用いればよい。シリコンターゲットを用い、窒素とアルゴンを含む雰囲気で形成すれば、窒化珪素膜が得られる。また、窒化シリコンターゲットを用いてもよい。また、保護膜３０４は、リモートプラズマを用いた成膜装置を用いて形成してもよい。また、保護膜に発光した光を通過させる場合、保護膜の膜厚は、可能な限り薄くすることが好ましい。
【０１０５】
また、水素を含む窒化珪素膜３０３は、プラズマＣＶＤ法（代表的には、ＲＦプラズマＣＶＤ法、マイクロ波ＣＶＤ法、電子サイクロトロン共鳴（ＥＣＲ）ＣＶＤ法など）、スパッタ法などで形成することができる。
【０１０６】
この水素を含む窒化珪素膜３０３を形成する方法としては、前記有機化合物層の耐えうる温度範囲、例えば室温〜１００℃以下で形成する。
【０１０７】
水素を含む窒化珪素膜３０３を形成する方法として、プラズマＣＶＤ法を用いる場合、反応ガスは、窒素を含むガス（Ｎ2、ＮＨ3ＮＯｘで表記される窒素酸化物系ガスなど）と、珪化水素系のガス（例えばシラン（ＳｉＨ4）やジシランやトリシランなど）とを用いればよい。
【０１０８】
水素を含む窒化珪素膜３０３を形成する方法として、スパッタ法を用いる場合、シリコンターゲットを用い、水素と窒素とアルゴンとを含む雰囲気で形成すれば、水素を含む窒化珪素膜が得られる。また、窒化シリコンターゲットを用いてもよい。
【０１０９】
有機化合物層が耐えうる温度範囲で加熱処理を行ったり、発光素子を発光させた際に生じる発熱を利用することによって、上記水素を含む窒化珪素膜から水素を拡散させて、有機化合物層における欠陥を水素で終端（ターミネーション）させることができる。有機化合物層における欠陥を水素で終端させると発光装置としての信頼性および輝度が向上する。また、上記水素を含む窒化珪素膜の成膜の際、プラズマ化された水素によって有機化合物層における欠陥を水素で終端させることもできる。また、水素を含む窒化珪素膜を覆って形成する保護膜は、保護膜側に拡散する水素をブロックして効率よく、水素を有機化合物層に拡散させて、有機化合物層における欠陥を水素で終端させる役目も果たす。なお、上記水素を含む窒化珪素膜は、発光素子の保護膜としても機能させることができる。
【０１１０】
さらに、上記水素を含む窒化珪素膜をバッファ層として機能させることもでき、スパッタ法により透明導電膜からなる膜に接して窒化珪素膜を形成する場合、透明導電膜に含まれる不純物（Iｎ、Ｓｎ、Ｚｎ等）が窒化珪素膜に混入する恐れがあるが、バッファ層となる上記水素を含む窒化珪素膜を間に形成することによって窒化珪素膜への不純物混入を防止することもできる。上記構成によりバッファ層を形成することで、透明導電膜からの不純物（Ｉｎ、Ｓｎなど）の混入を防止し、不純物のない優れた保護膜を形成することができる。
【０１１１】
このような構成とすることで、発光素子を保護するとともに、信頼性および輝度を向上させることができる。
【０１１２】
また、図４（Ｃ）は、ＥＬ素子の積層構造の他の一例を示した模式図である。
図４（Ｃ）中、４００は陽極（或いは陰極）、４０１はＥＬ層、４０２は陰極（或いは陽極）、４０３は水素を含む膜、４０４は保護膜である。また、図中における矢印方向に発光させる場合（陰極４０２に発光を通過させる場合）、４０２として、透光性を有する導電性材料を用いることが好ましい。
【０１１３】
保護膜４０４は、スパッタ法（ＤＣ方式やＲＦ方式）により得られる窒化珪素または窒化酸化珪素を主成分とする絶縁膜を用いればよい。シリコンターゲットを用い、窒素とアルゴンを含む雰囲気で形成すれば、窒化珪素膜が得られる。また、窒化シリコンターゲットを用いてもよい。また、保護膜４０４は、リモートプラズマを用いた成膜装置を用いて形成してもよい。また、保護膜に発光を通過させる場合、保護膜の膜厚は、可能な限り薄くすることが好ましい。
【０１１４】
また、水素を含む膜４０３は、水素を含む反応ガスを用い、プラズマＣＶＤ法（代表的には、ＲＦプラズマＣＶＤ法、マイクロ波ＣＶＤ法、電子サイクロトロン共鳴（ＥＣＲ）ＣＶＤ法など）、スパッタ法などで形成することができる。
【０１１５】
水素を含む膜４０３としては、ＤＬＣ膜、窒化珪素膜、酸窒化珪素膜、酸化珪素膜、またはこれらの積層膜とする。
【０１１６】
この水素を含む膜４０３を形成する方法としては、前記有機化合物層の耐えうる温度範囲、例えば室温〜１００℃以下で形成する。
【０１１７】
有機化合物層が耐えうる温度範囲で加熱処理を行ったり、発光素子を発光させた際に生じる発熱を利用することによって、上記水素を含む窒化珪素膜から水素を拡散させて、有機化合物層における欠陥を水素で終端（ターミネーション）させることができる。有機化合物層における欠陥を水素で終端させると発光装置としての信頼性および輝度が向上する。また、上記水素を含む窒化珪素膜の成膜の際、プラズマ化された水素によって有機化合物層における欠陥を水素で終端させることもできる。また、水素を含む窒化珪素膜を覆って形成する保護膜は、保護膜側に拡散する水素をブロックして効率よく、水素を有機化合物層に拡散させて、有機化合物層における欠陥を水素で終端させる役目も果たす。
【０１１８】
さらに、上記水素を含む膜４０３を保護膜４０４のバッファ層として機能させることもでき、スパッタ法により透明導電膜からなる膜に接して窒化珪素膜からなる保護膜を形成する場合、透明導電膜に含まれる不純物（Iｎ、Ｓｎ、Ｚｎ等）が保護膜に混入する恐れがあるが、バッファ層となる上記水素を含む窒化珪素膜を間に形成することによって窒化珪素膜への不純物混入を防止することもできる。上記構成によりバッファ層を形成することで、透明導電膜からの不純物（Ｉｎ、Ｓｎなど）の混入を防止し、不純物のない優れた保護膜を形成することができる。
【０１１９】
このような構成とすることで、発光素子を保護するとともに、信頼性および輝度を向上させることができる。
【０１２０】
また、図４（Ａ）〜図４（Ｃ）では水素を含む膜として単層とした例を示したが、水素を含む窒化珪素膜と水素を含むＤＬＣ膜との積層、もしくはこれらの３層以上の積層としてもよい。
【０１２１】
また、本実施の形態は、アクティブマトリクス型表示装置だけでなく、パッシブ型表示装置に適用することもできる。
【０１２２】
また、本実施の形態は、実施の形態１と自由に組み合わせることができる。
【０１２３】
（実施の形態３）
ここでは、図１と構成が一部異なる例を図５に示す。なお、簡略化のため、図５において、図１と同一である部分は、同一の符号を用いる。図５（Ａ）では、窒化珪素を主成分とする膜３５で封止基板３０を覆って、カラーフィルタ３１ａ〜３１ｄからの不純物の拡散を防止する構造とした例である。また、図５（Ｂ）
は、図１（Ｃ）に対応する図であるが、シール材３３の密着性を向上させるため、カラーフィルタ３１ａ〜３１ｄと同じ材料で凸部２４を形成している。
【０１２４】
また、本実施の形態は、実施の形態１または実施の形態２と自由に組み合わせることができる。
【０１２５】
（実施の形態４）
ここでは、図４（Ａ）の積層構造や、図４（Ｂ）の積層構造や、図４（Ｃ）の積層構造を作り分けることの可能な製造装置（マルチチャンバー方式）の一例を図６に示す。
【０１２６】
図６において、１００ａ〜１００ｋ、１００ｍ〜１００ｖはゲート、１０１、１１９は受渡室、１０２、１０４ａ、１０７、１０８、１１１、１１４は搬送室、１０５、１０６Ｒ、１０６Ｂ、１０６Ｇ、１０６Ｈ、１０９、１１０、１１２、１１３は成膜室、１０３は前処理室、１１７ａ、１１７ｂは封止基板ロード室、１１５はディスペンサ室、１１６は封止室、１１８は紫外線照射室、１２０は基板反転室である。
【０１２７】
以下、予めＴＦＴが設けられた基板を図６に示す製造装置に搬入し、図４（Ａ）に示す積層構造を形成する手順を示す。
【０１２８】
まず、受渡室１０１にＴＦＴ及び陽極２００が設けられた基板をセットする。
次いで受渡室１０１に連結された搬送室１０２に搬送する。予め、搬送室内には極力水分や酸素が存在しないよう、真空排気した後、不活性ガスを導入して大気圧にしておくことが好ましい。
【０１２９】
また、搬送室１０２には、搬送室内を真空にする真空排気処理室と連結されている。真空排気処理室としては、磁気浮上型のターボ分子ポンプ、クライオポンプ、またはドライポンプが備えられている。これにより搬送室の到達真空度を１０-5〜１０-6Ｐａにすることが可能であり、さらにポンプ側および排気系からの不純物の逆拡散を制御することができる。装置内部に不純物が導入されるのを防ぐため、導入するガスとしては、窒素や希ガス等の不活性ガスを用いる。装置内部に導入されるこれらのガスは、装置内に導入される前にガス精製機により高純度化されたものを用いる。従って、ガスが高純度化された後に成膜装置に導入されるようにガス精製機を備えておく必要がある。これにより、ガス中に含まれる酸素や水、その他の不純物を予め除去することができるため、装置内部にこれらの不純物が導入されるのを防ぐことができる。
【０１３０】
また、基板に含まれる水分やその他のガスを除去するために、脱気のためのアニールを真空中で行うことが好ましく、搬送室１０２に連結された前処理室１０３に搬送し、そこでアニールを行えばよい。さらに、陽極の表面をクリーニングする必要があれば、搬送室１０２に連結された前処理室１０３に搬送し、そこでクリーニングを行えばよい。
【０１３１】
また、必要があれば、陽極上に高分子からなる有機化合物層を全面に形成してもよい。図６の製造装置には、高分子からなる有機化合物層を形成するための成膜室１０５が設けられている。スピンコート法やインクジェット法やスプレー法で形成する場合には、大気圧下で基板の被成膜面を上向きにしてセットする。成膜室１０５と搬送室１０２との間に設けられた基板反転室１２０で基板を適宜反転させる。また、溶液を用いた成膜を行った後は、前処理室１０３に搬送し、そこで真空中での加熱処理を行って溶媒（水分など）を気化させることが好ましい。
【０１３２】
次いで、大気にふれさせることなく、搬送室１０２から搬送室１０４に基板１０４ｃを搬送した後、搬送機構１０４ｂによって、成膜室１０６Ｒに搬送し、陽極２００上に赤色発光するＥＬ層を適宜形成する。ここでは蒸着によって形成する例を示す。成膜室１０６Ｒには、基板反転室１２０で基板の被成膜面を下向きにしてセットする。なお、基板を搬入する前に成膜室内は真空排気しておくことが好ましい。
【０１３３】
例えば、真空度が５×１０-3Ｔｏｒｒ（０．６６５Ｐａ）以下、好ましくは１０-4〜１０-6Ｐａまで真空排気された成膜室１０６Ｒで蒸着を行う。蒸着の際、予め、抵抗加熱により有機化合物は気化されており、蒸着時にシャッター（図示しない）が開くことにより基板の方向へ飛散する。気化された有機化合物は、上方に飛散し、メタルマスク（図示しない）に設けられた開口部（図示しない）を通って基板に蒸着される。なお、蒸着の際、基板を加熱する手段により基板の温度（Ｔ1）は、５０〜２００℃、好ましくは６５〜１５０℃とする。
【０１３４】
フルカラーとするために、３種類のＥＬ層を形成する場合には、成膜室１０６Ｒで成膜した後、順次、各成膜室１０６Ｇ、１０６Ｂで成膜を行って形成すればよい。
【０１３５】
陽極２００上に所望のＥＬ層２０１を得たら、次いで、大気にふれさせることなく、搬送室１０４から搬送室１０７に基板を搬送した後、さらに、大気にふれさせることなく、搬送室１０７から搬送室１０８に基板を搬送する。
【０１３６】
次いで、搬送室１０８内に設置されている搬送機構によって、成膜室１１０に搬送し、ＥＬ層２０１上に薄い金属層を形成した後、成膜室１０９に搬送して透明導電膜を形成し、薄い金属層と透明導電膜との積層からなる陰極２０２を適宜形成する。ここでは、成膜室１１０は、ＭｇとＡｇを蒸着源に備えた蒸着装置とし、成膜室１０９は、透明導電材料からなるターゲットを少なくとも有しているスパッタ装置とする。
【０１３７】
次いで、搬送室１０８内に設置されている搬送機構によって、成膜室１１２に搬送し、有機化合物層が耐えうる温度範囲で水素を含むＤＬＣ膜２０３を形成する。ここでは成膜室１１２にプラズマＣＶＤ装置を備え、成膜に用いる反応ガスは、水素ガスと、炭化水素系のガス（例えばＣＨ4、Ｃ2Ｈ2、Ｃ6Ｈ6など）とを用いて水素を含むＤＬＣ膜を形成する。また、ＤＬＣ膜に代えて水素を含む窒化珪素膜を形成し、図４（Ｂ）の構造を形成してもよい。なお、水素ラジカルが発生する手段を備えていれば特に限定されず、上記水素を含むＤＬＣ膜の成膜の際、プラズマ化された水素によって有機化合物層における欠陥を水素で終端させる。
【０１３８】
次いで、大気に触れることなく、搬送室１０８から成膜室１１３に搬送して水素を含むＤＬＣ膜２０３上に保護膜２０４を形成する。ここでは、成膜室１１３内に、珪素からなるターゲットまたは窒化珪素からなるターゲットを備えたスパッタ装置とする。成膜室雰囲気を窒素雰囲気または窒素とアルゴンを含む雰囲気とすることによって窒化珪素膜を形成することができる。
【０１３９】
以上の工程で図４（Ａ）に示す積層構造、即ち、基板上に保護膜および水素を含むＤＬＣ膜で覆われた発光素子が形成される。
【０１４０】
次いで、発光素子が形成された基板を大気に触れることなく、搬送室１０８から搬送室１１１に搬送し、さらに搬送室１１１から搬送室１１４に搬送する。
【０１４１】
次いで、発光素子が形成された基板を搬送室１１４から封止室１１６に搬送する。なお、封止室１１６には、シール材が設けられた封止基板を用意しておくことが好ましい。
【０１４２】
封止基板は、封止基板ロード室１１７ａ、１１７ｂに外部からセットされる。
なお、水分などの不純物を除去するために予め真空中でアニール、例えば、封止基板ロード室１１７ａ、１１７ｂ内でアニールを行うことが好ましい。そして、封止基板にシール材を形成する場合には、搬送室１０８を大気圧とした後、封止基板を封止基板ロード室からディスペンサ室１１５に搬送して、発光素子が設けられた基板と貼り合わせるためのシール材を形成し、シール材を形成した封止基板を封止室１１６に搬送する。
【０１４３】
次いで、発光素子が設けられた基板を脱気するため、真空または不活性雰囲気中でアニールを行った後、シール材が設けられた封止基板と、発光素子が形成された基板とを貼り合わせる。また、密閉された空間には水素または不活性気体を充填させる。なお、ここでは、封止基板にシール材を形成した例を示したが、特に限定されず、発光素子が形成された基板にシール材を形成してもよい。
【０１４４】
次いで、貼り合わせた一対の基板を搬送室１１４から紫外線照射室１１８に搬送する。次いで、紫外線照射室１１８でＵＶ光を照射してシール材を硬化させる。なお、ここではシール材として紫外線硬化樹脂を用いたが、接着材であれば、特に限定されない。
【０１４５】
次いで、搬送室１１４から受渡室１１９に搬送して取り出す。
【０１４６】
以上のように、図６に示した製造装置を用いることで完全に発光素子を密閉空間に封入するまで外気に晒さずに済むため、信頼性の高い発光装置を作製することが可能となる。なお、搬送室１０２、１１４においては、真空と大気圧とを繰り返すが、搬送室１０４ａ、１０８は常時、真空が保たれる。
【０１４７】
なお、インライン方式の成膜装置とすることも可能である。
【０１４８】
以下、予めＴＦＴ及び陽極が設けられた基板を図６に示す製造装置に搬入し、図４（Ｃ）に示す積層構造を形成する手順を示す。
【０１４９】
まず、受渡室１０１にＴＦＴ及び陽極４００が設けられた基板をセットする。
次いで受渡室１０１に連結された搬送室１０２に搬送する。予め、搬送室内には極力水分や酸素が存在しないよう、真空排気した後、不活性ガスを導入して大気圧にしておくことが好ましい。陽極４００を形成する材料は、透明導電性材料が用いられ、インジウム・スズ化合物や酸化亜鉛などを用いることができる。次いで搬入室１０２に連結された前処理室１０３に搬送する。この前処理室では、陽極表面のクリーニングや酸化処理や加熱処理などを行えばよい。陽極表面のクリーニングとしては、真空中での紫外線照射、または酸素プラズマ処理を行い、陽極表面をクリーニングする。また、酸化処理としては、１００〜１２０℃で加熱しつつ、酸素を含む雰囲気中で紫外線を照射すればよく、陽極がＩＴＯのような酸化物である場合に有効である。また、加熱処理としては、真空中で基板が耐えうる５０℃以上の加熱温度、好ましくは６５〜１５０℃の加熱を行えばよく、基板に付着した酸素や水分などの不純物や、基板上に形成した膜中の酸素や水分などの不純物を除去する。特に、ＥＬ材料は、酸素や水などの不純物により劣化を受けやすいため、蒸着前に真空中で加熱することは有効である。
【０１５０】
必要であれば、大気にふれさせることなく、搬送室１０２から搬送室１０４に基板１０４ｃを搬送した後、搬送機構１０４ｂによって、成膜室１０５に搬送し、陽極４００上にＥＬ層の１層である正孔輸送層または正孔注入層などを適宜、積層形成する。ここでは蒸着によって形成する例を示す。成膜室１０５には、基板の被成膜面を下向きにしてセットする。なお、基板を搬入する前に成膜室内は真空排気しておくことが好ましい。
【０１５１】
次いで、成膜室１０６Ｒに搬送し、陽極４００上に赤色発光するＥＬ層を適宜形成する。ここでは蒸着によって形成する例を示す。成膜室１０６Ｒには、基板反転室１２０で基板の被成膜面を下向きにしてセットする。なお、基板を搬入する前に成膜室内は真空排気しておくことが好ましい。
【０１５２】
例えば、真空度が５×１０-3Ｔｏｒｒ（０．６６５Ｐａ）以下、好ましくは１０-4〜１０-6Ｐａまで真空排気された成膜室１０６Ｒで蒸着を行う。蒸着の際、予め、抵抗加熱により有機化合物は気化されており、蒸着時にシャッター（図示しない）が開くことにより基板の方向へ飛散する。気化された有機化合物は、上方に飛散し、メタルマスク（図示しない）に設けられた開口部（図示しない）を通って基板に蒸着される。なお、蒸着の際、基板を加熱する手段により基板の温度（Ｔ1）は、５０〜２００℃、好ましくは６５〜１５０℃とする。
【０１５３】
フルカラーとするために、３種類のＥＬ層を形成する場合には、成膜室１０６Ｒで成膜した後、順次、各成膜室１０６Ｇ、１０６Ｂで成膜を行って形成すればよい。
【０１５４】
陽極４００上に所望のＥＬ層４０１を得たら、次いで、大気にふれさせることなく、搬送室１０４から搬送室１０７に基板を搬送した後、さらに、大気にふれさせることなく、搬送室１０７から搬送室１０８に基板を搬送する。
【０１５５】
また、必要があれば、陰極を形成する前に正孔注入層として作用するポリ（エチレンジオキシチオフェン）／ポリ（スチレンスルホン酸）水溶液（PEDOT／PSS）を全面に形成してもよい。図６の製造装置には、高分子からなる有機化合物層を形成するための成膜室１０５が設けられている。スピンコート法やインクジェット法やスプレー法で形成する場合には、大気圧下で基板の被成膜面を上向きにしてセットする。成膜室１０５と搬送室１０２との間に設けられた基板反転室１２０で基板を適宜反転させる。また、水溶液を用いた成膜を行った後は、前処理室１０３に搬送し、そこで真空中での加熱処理を行って水分を気化させることが好ましい。
【０１５６】
次いで、搬送室１０８内に設置されている搬送機構によって、成膜室１１０に搬送し、ＥＬ層４０１上に金属層からなる陰極４０２を形成する。ここでは、成膜室１１０は、ＡｌＬｉを蒸着源に備えた蒸着装置とする。
【０１５７】
次いで、搬送室１０８内に設置されている搬送機構によって、成膜室１１２に搬送し、有機化合物層が耐えうる温度範囲で水素を含む膜４０３を形成する。ここでは成膜室１１２にプラズマＣＶＤ装置を備え、水素を含む膜４０３の成膜に用いる反応ガスは、水素ガスと、炭化水素系のガス、或いは、珪化水素系のガスを適宜用いて、ＤＬＣ膜、窒化珪素膜、酸化窒化珪素膜、酸化珪素膜、またはこれらの積層からなる膜を形成する。なお、水素ラジカルが発生する手段を備えていれば特に限定されず、上記水素を含む膜の成膜の際、プラズマ化された水素によって有機化合物層における欠陥を水素で終端させる。
【０１５８】
次いで、大気に触れることなく、搬送室１０８から成膜室１１３に搬送して水素を含む膜４０３上に保護膜４０４を形成する。ここでは、成膜室１１３内に、珪素からなるターゲットまたは窒化珪素からなるターゲットを備えたスパッタ装置とする。成膜室雰囲気を窒素雰囲気または窒素とアルゴンを含む雰囲気とすることによって窒化珪素膜を形成することができる。
【０１５９】
以上の工程で図４（Ｃ）に示す積層構造、即ち、基板上に保護膜および水素を含む膜で覆われた発光素子が形成される。
【０１６０】
以降の工程は、図４（Ａ）に示す積層構造を形成する手順と同一であるため、ここでは説明を省略する。
【０１６１】
このように、図６に示す製造装置を用いれば、図４（Ａ）〜図４（Ｃ）に示す積層構造とを作り分けることができる。
【０１６２】
また、図６と一部異なる製造装置を図７に示す。
【０１６３】
図６では、スピンコート法やインクジェット法やスプレー法で形成する成膜室が一つしか設けられていない例であったが、図７の製造装置は、スピンコート法やインクジェット法やスプレー法で形成する成膜室が３つ備えた例である。例えば、フルカラーとするために、３種類のＥＬ層をスピンコート法やインクジェット法やスプレー法で形成する場合には、成膜室１２１ａで成膜した後、順次、各成膜室１２１ｂ、１２１ｃで成膜を行って形成すればよい。また、スピンコート法やインクジェット法やスプレー法を用いた成膜を行った後は、前処理室１０３に搬送し、そこで真空中での加熱処理を行って水分を気化させることが好ましい。
【０１６４】
また、本実施の形態は、実施の形態１、実施の形態２、または実施の形態３と自由に組み合わせることができる。
【０１６５】
（実施の形態５）
ここでは、図１と構成が一部異なる例を図１１に示す。なお、簡略化のため、図１１において、図１と同一である部分は、同一の符号を用いる。図１１（Ａ）では、無機絶縁膜１４上に補助電極２３を形成した例である。この補助電極２３は、陰極（或いは陽極）の一部として機能する。透明導電膜からなる陰極２０の抵抗値は、比較的に高いため、大画面化することが困難であるが、補助電極２３を設けることによって、陰極（或いは陽極）全体として低抵抗化することができる。加えて、透明導電膜の薄膜化も可能とすることができる。
【０１６６】
さらに、この補助電極２３で下層の配線または電極と接続させる。この補助電極２３はＥＬ層を形成する前に成膜及びパターニングを行えばよい。補助電極２３は、スパッタ法や蒸着法などを用い、導電型を付与する不純物元素がドープされたｐｏｌｙ−Ｓｉ、Ｗ、ＷＳｉX、Ａｌ、Ｔｉ、Ｍｏ、Ｃｕ、Ｔａ、Ｃｒ、Ｎｉ、またはＭｏから選ばれた元素、または前記元素を主成分とする合金材料もしくは化合物材料を主成分とする膜またはそれらの積層膜で形成すればよい。こうして、下層の電極とコンタクトさせた補助電極２３上に接して透明導電膜を形成すれば陰極の引き出しが可能となる。なお、図１１（Ｃ）は、図２中に示した鎖線Ｃ−Ｃ’で切断した場合の断面図である。また、図１１（Ｃ）中、点線で示した電極同士は電気的に接続していることを示している。また、端子部において、端子の電極を陰極２０と同じ材料で形成している。
【０１６７】
また、本実施の形態は、実施の形態１、実施の形態２、実施の形態３、または実施の形態４と自由に組み合わせることができる。
【０１６８】
以上の構成でなる本発明について、以下に示す実施例でもってさらに詳細な説明を行うこととする。
【実施例１】
【０１６９】
本実施例では、絶縁表面上に作製したアクティブマトリクス型発光装置について説明する。図１２は、アクティブマトリクス型発光装置の断面図である。なお、能動素子としてここでは薄膜トランジスタ（以下、「ＴＦＴ」と記す）を用いているが、ＭＯＳトランジスタを用いてもよい。
【０１７０】
また、ＴＦＴとしてトップゲート型ＴＦＴ（具体的にはプレーナ型ＴＦＴ）を例示するが、ボトムゲート型ＴＦＴ（典型的には逆スタガ型ＴＦＴ）を用いることもできる。
【０１７１】
本実施例では、基板８００としてバリウムホウケイ酸ガラス、またはアルミノホウケイ酸ガラスなどのガラスからなる基板、石英基板やシリコン基板、金属基板またはステンレス基板の表面に絶縁膜を形成したものを用いればよい。また、本実施例の処理温度に耐えうる耐熱性が有するプラスチック基板を用いてもよいし、可撓性基板を用いても良い。
【０１７２】
まず、厚さ０．７ｍｍの耐熱性ガラス基板（基板８００）上にプラズマＣＶＤ法により下地絶縁膜の下層８０１として、プラズマＣＶＤ法で成膜温度４００℃、原料ガスＳｉＨ4、ＮＨ3、Ｎ2Ｏから作製される酸化窒化シリコン膜（組成比Ｓｉ＝３２％、Ｏ＝２７％、Ｎ＝２４％、Ｈ＝１７％）を５０nm（好ましくは１０〜２００nm）形成する。次いで、表面をオゾン水で洗浄した後、表面の酸化膜を希フッ酸（１／１００希釈）で除去する。次いで、下地絶縁膜の上層８０２として、プラズマＣＶＤ法で成膜温度４００℃、原料ガスＳｉＨ4、Ｎ2Ｏから作製される酸化窒化シリコン膜（組成比Ｓｉ＝３２％、Ｏ＝５９％、Ｎ＝７％、Ｈ＝２％）を１００ｎｍ（好ましくは５０〜２００nm）の厚さに積層形成し、さらに大気解放せずにプラズマＣＶＤ法で成膜温度３００℃、成膜ガスＳｉＨ4で非晶質構造を有する半導体膜（ここではアモルファスシリコン膜）を５４ｎｍの厚さ（好ましくは２５〜２００ｎｍ）で形成する。
【０１７３】
本実施例では下地絶縁膜を２層構造として示したが、珪素を主成分とする絶縁膜の単層膜または２層以上積層させた構造として形成しても良い。また、半導体膜の材料に限定はないが、好ましくはシリコンまたはシリコンゲルマニウム（Ｓｉ1-XＧｅX（Ｘ＝０．０００１〜０．０２））合金などを用い、公知の手段（スパッタ法、ＬＰＣＶＤ法、またはプラズマＣＶＤ法等）により形成すればよい。また、プラズマＣＶＤ装置は、枚葉式の装置でもよいし、バッチ式の装置でもよい。また、同一の成膜室で大気に触れることなく下地絶縁膜と半導体膜とを連続成膜してもよい。
【０１７４】
次いで、非晶質構造を有する半導体膜の表面を洗浄した後、オゾン水で表面に約２ｎｍの極薄い酸化膜を形成する。次いで、ＴＦＴのしきい値を制御するために微量な不純物元素（ボロンまたはリン）のドーピングを行う。ここでは、ジボラン（Ｂ2Ｈ6）を質量分離しないでプラズマ励起したイオンドープ法を用い、ドーピング条件を加速電圧１５ｋＶ、ジボランを水素で１％に希釈したガスを流量３０ｓｃｃｍとし、ドーズ量２×１０12／ｃｍ2で非晶質シリコン膜にボロンを添加する。
【０１７５】
次いで、重量換算で１０ppmのニッケルを含む酢酸ニッケル塩溶液をスピナーで塗布した。塗布に代えてスパッタ法でニッケル元素を全面に散布する方法を用いてもよい。
【０１７６】
次いで、加熱処理を行い結晶化させて結晶構造を有する半導体膜を形成する。
この加熱処理は、電気炉の熱処理または強光の照射を用いればよい。電気炉の熱処理で行う場合は、５００℃〜６５０℃で４〜２４時間で行えばよい。ここでは脱水素化のための熱処理（５００℃、１時間）の後、結晶化のための熱処理（５５０℃、４時間）を行って結晶構造を有するシリコン膜を得た。なお、ここでは炉を用いた熱処理を用いて結晶化を行ったが、短時間での結晶化が可能なランプアニール装置で結晶化を行ってもよい。
【０１７７】
次いで、結晶構造を有するシリコン膜表面の酸化膜を希フッ酸等で除去した後、大粒径な結晶を得るため、連続発振が可能な固体レーザを用い、基本波の第２高調波〜第４高調波を半導体膜に照射する。レーザ光の照射は大気中、または酸素雰囲気中で行う。なお、大気中、または酸素雰囲気中で行うため、レーザー光の照射により表面に酸化膜が形成される。代表的には、Ｎｄ:ＹＶＯ4レーザー（基本波１０６４nm）の第２高調波（５３２nm）や第３高調波（３５５ｎｍ）を適用すればよい。出力１０Ｗの連続発振のＹＶＯ4レーザから射出されたレーザ光を非線形光学素子により高調波に変換する。また、共振器の中にＹＶＯ4結晶と非線形光学素子を入れて、高調波を射出する方法もある。そして、好ましくは光学系により照射面にて矩形状または楕円形状のレーザ光に成形して、被処理体に照射する。このときのエネルギー密度は０．０１〜１００ＭＷ／ｃｍ2程度（好ましくは０．１〜１０ＭＷ／ｃｍ2）が必要である。そして、１０〜２０００ｃｍ／ｓ程度の速度でレーザ光に対して相対的に半導体膜を移動させて照射すればよい。
【０１７８】
もちろん、連続発振のＹＶＯ4レーザーの第２高調波を照射する前の結晶構造を有するシリコン膜を用いてＴＦＴを作製することもできるが、レーザ光照射後の結晶構造を有するシリコン膜のほうが結晶性が向上しているため、ＴＦＴの電気的特性が向上するので望ましい。例えば、上記レーザ光照射前の結晶構造を有するシリコン膜を用いてＴＦＴを作製すると、移動度は３００ｃｍ2／Ｖｓ程度であるが、上記レーザ光照射後の結晶構造を有するシリコン膜を用いてＴＦＴを作製すると、移動度は５００〜６００ｃｍ2／Ｖｓ程度と著しく向上する。
【０１７９】
なお、ここではシリコンの結晶化を助長する金属元素としてニッケルを用いて結晶化させた後、さらに連続発振のＹＶＯ4レーザーの第２高調波を照射したが、特に限定されず、非晶質構造を有するシリコン膜を成膜し、脱水素化のための熱処理を行った後、上記連続発振のＹＶＯ4レーザーの第２高調波を照射して結晶構造を有するシリコン膜を得てもよい。
【０１８０】
また、連続発振のレーザに代えてパルス発振のレーザを用いることもでき、パルス発振のエキシマレーザを用いる場合には、周波数３００Ｈｚとし、レーザーエネルギー密度を１００〜１０００mJ/cm2(代表的には２００〜８００mJ/cm2)とするのが望ましい。このとき、レーザ光を５０〜９８％オーバーラップさせても良い。
【０１８１】
次いで、上記レーザー光の照射により形成された酸化膜に加え、オゾン水で表面を１２０秒処理して合計１〜５ｎｍの酸化膜からなるバリア層を形成する。本実施例ではオゾン水を用いてバリア層を形成したが、酸素雰囲気下の紫外線の照射で結晶構造を有する半導体膜の表面を酸化する方法や酸素プラズマ処理により結晶構造を有する半導体膜の表面を酸化する方法やプラズマＣＶＤ法やスパッタ法や蒸着法などで１〜１０ｎｍ程度の酸化膜を堆積してバリア層を形成してもよい。また、バリア層を形成する前にレーザー光の照射により形成された酸化膜を除去してもよい。
【０１８２】
次いで、上記バリア層上にプラズマＣＶＤ法またはスパッタ法でゲッタリングサイトとなるアルゴン元素を含む非晶質シリコン膜を５０ｎｍ〜４００ｎｍ、ここでは膜厚１５０ｎｍで形成する。本実施例では、スパッタ法でシリコンターゲットを用い、アルゴン雰囲気下、圧力０．３Ｐａで成膜する。
【０１８３】
その後、６５０℃に加熱された炉に入れて３分の熱処理を行いゲッタリングして、結晶構造を有する半導体膜中のニッケル濃度を低減する。炉に代えてランプアニール装置を用いてもよい。
【０１８４】
次いで、バリア層をエッチングストッパーとして、ゲッタリングサイトであるアルゴン元素を含む非晶質シリコン膜を選択的に除去した後、バリア層を希フッ酸で選択的に除去する。なお、ゲッタリングの際、ニッケルは酸素濃度の高い領域に移動しやすい傾向があるため、酸化膜からなるバリア層をゲッタリング後に除去することが望ましい。
【０１８５】
次いで、得られた結晶構造を有するシリコン膜（ポリシリコン膜とも呼ばれる）の表面にオゾン水で薄い酸化膜を形成した後、レジストからなるマスクを形成し、所望の形状にエッチング処理して島状に分離された半導体層を形成する。半導体層を形成した後、レジストからなるマスクを除去する。
【０１８６】
次いで、フッ酸を含むエッチャントで酸化膜を除去すると同時にシリコン膜の表面を洗浄した後、ゲート絶縁膜８０３となる珪素を主成分とする絶縁膜を形成する。ここでは、プラズマＣＶＤ法により１１５ｎｍの厚さで酸化窒化シリコン膜（組成比Ｓｉ＝３２％、Ｏ＝５９％、Ｎ＝７％、Ｈ＝２％）で形成した。
【０１８７】
次いで、ゲート絶縁膜上に膜厚２０〜１００ｎｍの第１の導電膜と、膜厚１００〜４００ｎｍの第２の導電膜とを積層形成する。本実施例では、ゲート絶縁膜８０３上に膜厚５０ｎｍの窒化タンタル膜、膜厚３７０ｎｍのタングステン膜を順次積層し、以下に示す手順でパターニングを行って各ゲート電極及び各配線を形成する。
【０１８８】
第１の導電膜及び第２の導電膜を形成する導電性材料としてはＴａ、Ｗ、Ｔｉ、Ｍｏ、Ａｌ、Ｃｕから選ばれた元素、または前記元素を主成分とする合金材料もしくは化合物材料で形成する。また、第１の導電膜及び第２の導電膜としてリン等の不純物元素をドーピングした多結晶シリコン膜に代表される半導体膜や、ＡｇＰｄＣｕ合金を用いてもよい。また、２層構造に限定されず、例えば、膜厚５０ｎｍのタングステン膜、膜厚５００ｎｍのアルミニウムとシリコンの合金（Ａｌ−Ｓｉ）膜、膜厚３０ｎｍの窒化チタン膜を順次積層した３層構造としてもよい。また、３層構造とする場合、第１の導電膜のタングステンに代えて窒化タングステンを用いてもよいし、第２の導電膜のアルミニウムとシリコンの合金（Ａｌ−Ｓｉ）膜に代えてアルミニウムとチタンの合金膜（Ａｌ−Ｔｉ）を用いてもよいし、第３の導電膜の窒化チタン膜に代えてチタン膜を用いてもよい。また、単層構造であってもよい。
【０１８９】
上記第１の導電膜及び第２の導電膜のエッチング（第１のエッチング処理および第２のエッチング処理）にはＩＣＰ（Inductively Coupled Plasma：誘導結合型プラズマ）エッチング法を用いると良い。ＩＣＰエッチング法を用い、エッチング条件（コイル型の電極に印加される電力量、基板側の電極に印加される電力量、基板側の電極温度等）を適宜調節することによって所望のテーパー形状に膜をエッチングすることができる。ここでは、レジストからなるマスクを形成した後、第１のエッチング条件として１Paの圧力でコイル型の電極に７００WのＲＦ（13.56MHz）電力を投入し、エッチング用ガスにＣＦ4とＣｌ2とＯ2とを用い、それぞれのガス流量比を２５／２５／１０（ｓｃｃｍ）とし、基板側（試料ステージ）にも１５０WのＲＦ（13.56MHz）電力を投入し、実質的に負の自己バイアス電圧を印加する。なお、基板側の電極面積サイズは、１２．５ｃｍ×１２．５ｃｍであり、コイル型の電極面積サイズ（ここではコイルの設けられた石英円板）は、直径２５ｃｍの円板である。この第１のエッチング条件によりＷ膜をエッチングして端部をテーパー形状とする。この後、レジストからなるマスクを除去せずに第２のエッチング条件に変え、エッチング用ガスにＣＦ4とＣｌ2とを用い、それぞれのガス流量比を３０／３０（ｓｃｃｍ）とし、１Paの圧力でコイル型の電極に５００WのＲＦ（13.56MHz）電力を投入してプラズマを生成して約３０秒程度のエッチングを行った。基板側（試料ステージ）にも２０WのＲＦ（13.56MHz）電力を投入し、実質的に負の自己バイアス電圧を印加する。ＣＦ4とＣｌ2を混合した第２のエッチング条件ではＷ膜及びＴａＮ膜とも同程度にエッチングされる。なお、ここでは、第１のエッチング条件及び第２のエッチング条件を第１のエッチング処理と呼ぶこととする。
【０１９０】
次いで、レジストからなるマスクを除去せずに第２のエッチング処理を行う。
ここでは、第３のエッチング条件としてエッチング用ガスにＣＦ4とＣｌ2とを用い、それぞれのガス流量比を３０／３０（ｓｃｃｍ）とし、１Paの圧力でコイル型の電極に５００WのＲＦ（13.56MHz）電力を投入してプラズマを生成してエッチングを６０秒行った。基板側（試料ステージ）にも２０WのＲＦ（13.56MHz）
電力を投入し、実質的に負の自己バイアス電圧を印加する。この後、レジストからなるマスクを除去せずに第４のエッチング条件に変え、エッチング用ガスにＣＦ4とＣｌ2とＯ2とを用い、それぞれのガス流量比を２０／２０／２０（ｓｃｃｍ）とし、１Paの圧力でコイル型の電極に５００WのＲＦ（13.56MHz）電力を投入してプラズマを生成して約２０秒程度のエッチングを行った。基板側（試料ステージ）にも２０WのＲＦ（13.56MHz）電力を投入し、実質的に負の自己バイアス電圧を印加する。なお、ここでは、第３のエッチング条件及び第４のエッチング条件を第２のエッチング処理と呼ぶこととする。この段階で第１の導電層８０４ａを下層とし、第２の導電層８０４ｂを上層とするゲート電極８０４および各電極８０５〜８０７が形成される。
【０１９１】
次いで、レジストからなるマスクを除去した後、ゲート電極８０４〜８０７をマスクとして全面にドーピングする第１のドーピング処理を行う。第１のドーピング処理はイオンドープ法、もしくはイオン注入法で行えば良い。イオンドープ法の条件はドーズ量を１．５×１０14atoms/cm2とし、加速電圧を６０〜１００ｋｅＶとして行う。ｎ型を付与する不純物元素として、典型的にはリン（Ｐ）または砒素（Ａｓ）を用いる。自己整合的に第１の不純物領域（ｎ--領域）８２２〜８２５が形成される。
【０１９２】
次いで、新たにレジストからなるマスクを形成するが、この際、スイッチングＴＦＴ９０３のオフ電流値を下げるため、マスクは、画素部９０１のスイッチングＴＦＴ９０３を形成する半導体層のチャネル形成領域及びその一部を覆って形成する。また、マスクは駆動回路のｐチャネル型ＴＦＴ９０６を形成する半導体層のチャネル形成領域及びその周辺の領域を保護するためにも設けられる。加えて、マスクは、画素部９０１の電流制御用ＴＦＴ９０４を形成する半導体層のチャネル形成領域及びその周辺の領域を覆って形成される。
【０１９３】
次いで、上記レジストからなるマスクを用い、選択的に第２のドーピング処理を行って、ゲート電極の一部と重なる不純物領域（ｎ-領域）を形成する。第２のドーピング処理はイオンドープ法、もしくはイオン注入法で行えば良い。ここでは、イオンドープ法を用い、フォスフィン（ＰＨ3）を水素で５％に希釈したガスを流量３０ｓｃｃｍとし、ドーズ量を１．５×１０14atoms/cm2とし、加速電圧を９０ｋｅＶとして行う。この場合、レジストからなるマスクと第２の導電層とがｎ型を付与する不純物元素に対するマスクとなり、第２の不純物領域８１１、８１２が形成される。第２の不純物領域には１×１０16〜１×１０17/cm3の濃度範囲でｎ型を付与する不純物元素を添加される。ここでは、第２の不純物領域と同じ濃度範囲の領域をｎ-領域とも呼ぶ。
【０１９４】
次いで、レジストからなるマスクを除去せずに第３のドーピング処理を行う。
第３のドーピング処理はイオンドープ法、もしくはイオン注入法で行えば良い。
ｎ型を付与する不純物元素として、典型的にはリン（Ｐ）または砒素（Ａｓ）を用いる。ここでは、イオンドープ法を用い、フォスフィン（ＰＨ3）を水素で５％に希釈したガスを流量４０ｓｃｃｍとし、ドーズ量を２×１０15atoms/cm2とし、加速電圧を８０ｋｅＶとして行う。この場合、レジストからなるマスクと第１の導電層及び第２の導電層がｎ型を付与する不純物元素に対するマスクとなり、第３の不純物領域８１３、８１４、８２６〜８２８が形成される。第３の不純物領域には１×１０20〜１×１０21/cm3の濃度範囲でｎ型を付与する不純物元素を添加される。ここでは、第３の不純物領域と同じ濃度範囲の領域をｎ+領域とも呼ぶ。
【０１９５】
次いで、レジストからなるマスクを除去した後、新たにレジストからなるマスクを形成して第４のドーピング処理を行う。第４のドーピング処理により、ｐチャネル型ＴＦＴを形成する半導体層を形成する半導体層にｐ型の導電型を付与する不純物元素が添加された第４の不純物領域８１８、８１９、８３２、８３３及び第５の不純物領域８１６、８１７、８３０、８３１を形成する。
【０１９６】
また、第４の不純物領域８１８、８１９、８３２、８３３には１×１０20〜１×１０21/cm3の濃度範囲でｐ型を付与する不純物元素が添加されるようにする。尚、第４の不純物領域８１８、８１９、８３２、８３３には先の工程でリン（Ｐ）
が添加された領域（ｎ--領域）であるが、ｐ型を付与する不純物元素の濃度がその１．５〜３倍添加されていて導電型はｐ型となっている。ここでは、第４の不純物領域と同じ濃度範囲の領域をｐ+領域とも呼ぶ。
【０１９７】
また、第５の不純物領域８１６、８１７、８３０、８３１は第２の導電層のテーパー部と重なる領域に形成されるものであり、１×１０18〜１×１０20/cm3の濃度範囲でｐ型を付与する不純物元素が添加されるようにする。ここでは、第５の不純物領域と同じ濃度範囲の領域をｐ-領域とも呼ぶ。
【０１９８】
以上までの工程でそれぞれの半導体層にｎ型またはｐ型の導電型を有する不純物領域が形成される。導電層８０４〜８０７はＴＦＴのゲート電極となる。
【０１９９】
次いで、ほぼ全面を覆う絶縁膜（図示しない）を形成する。本実施例では、プラズマＣＶＤ法により膜厚５０ｎｍの酸化シリコン膜を形成した。勿論、この絶縁膜は酸化シリコン膜に限定されるものでなく、他のシリコンを含む絶縁膜を単層または積層構造として用いても良い。
【０２００】
次いで、それぞれの半導体層に添加された不純物元素を活性化処理する工程を行う。この活性化工程は、ランプ光源を用いたラピッドサーマルアニール法（ＲＴＡ法）、或いはレーザーを照射する方法、或いは炉を用いた熱処理、或いはこれらの方法のうち、いずれかと組み合わせた方法によって行う。
【０２０１】
また、本実施例では、上記活性化の前に絶縁膜を形成した例を示したが、上記活性化を行った後、絶縁膜を形成する工程としてもよい。
【０２０２】
次いで、窒化シリコン膜からなる第１の層間絶縁膜８０８を形成して熱処理（３００〜５５０℃で１〜１２時間の熱処理）を行い、半導体層を水素化する工程を行う。この工程は第１の層間絶縁膜８０８に含まれる水素により半導体層のダングリングボンドを終端する工程である。酸化シリコン膜からなる絶縁膜（図示しない）の存在に関係なく半導体層を水素化することができる。水素化の他の手段として、プラズマ水素化（プラズマにより励起された水素を用いる）を行っても良い。
【０２０３】
次いで、第１の層間絶縁膜８０８上に有機絶縁物材料または無機絶縁物材料から成る第２の層間絶縁膜８０９ａを形成する。本実施例では塗布法により膜厚１．６μｍのアクリル樹脂膜８０９ａを形成する。
【０２０４】
次いで、ゲート電極またはゲート配線となる導電層に達するコンタクトホールと、各不純物領域に達するコンタクトホールを形成する。本実施例では複数のエッチング処理を順次行う。本実施例では第１の層間絶縁膜をエッチングストッパーとして第２の層間絶縁膜をエッチングしてから第１の層間絶縁膜をエッチングする。
【０２０５】
その後、Ａｌ、Ｔｉ、Ｍｏ、Ｗなどを用いて電極８３５〜８４１、具体的にはソース配線、電源供給線、引き出し電極及び接続電極などを形成する。ここでは、これらの電極及び配線の材料は、Ｔｉ膜（膜厚１００ｎｍ）とシリコンを含むＡｌ膜（膜厚３５０ｎｍ）とＴｉ膜（膜厚５０ｎｍ）との積層膜を用い、パターニングを行った。こうして、ソース電極及びソース配線、接続電極、引き出し電極、電源供給線などが適宜、形成される。なお、層間絶縁膜に覆われたゲート配線とコンタクトを取るための引き出し電極は、ゲート配線の端部に設けられ、他の各配線の端部にも、外部回路や外部電源と接続するための電極が複数設けられた入出力端子部を形成する。
【０２０６】
以上の様にして、ｎチャネル型ＴＦＴ９０５、ｐチャネル型ＴＦＴ９０６、およびこれらを相補的に組み合わせたＣＭＯＳ回路を有する駆動回路９０２と、１つの画素内にｎチャネル型ＴＦＴ９０３またはｐチャネル型ＴＦＴ９０４を複数備えた画素部９０１を形成することができる。
【０２０７】
次いで、有機絶縁物材料または無機絶縁物材料からなる第２の層間絶縁膜８０９ａ上に無機絶縁物材料から成る第３の層間絶縁膜８０９ｂを形成する。ここでは、スパッタ法により２００ｎｍの窒化シリコン膜８０９ｂを成膜する。反応ガスに水素を含ませ、窒化シリコン膜８０９ｂ膜中に水素を含ませてもよい。
【０２０８】
次いで、第３の層間絶縁膜８０９ｂにエッチングを行って、ｐチャネル型ＴＦＴからなる電流制御用ＴＦＴ９０４のドレイン領域に接して形成された接続電極８４１に達するコンタクトホールを形成する。次いで、接続電極８４１に接するよう画素電極８３４を形成する。本実施例では、画素電極８３４はＥＬ素子の陽極として機能させるため、仕事関数の大きい、具体的には白金（Ｐｔ）、クロム（Ｃｒ）、タングステン（Ｗ）、もしくはニッケル(Ｎｉ)といった材料を用い、膜厚は０．１〜１μｍとすることができる。
【０２０９】
次いで、画素電極８３４の端部を覆うように両端に無機絶縁物８４２を形成する。８４２はスパッタ法により珪素を含む絶縁膜で形成し、パターニングすれば良い。反応ガスに水素を含ませ、無機絶縁物８４２中に水素を含ませてもよい。また、無機絶縁物８４２に代えて、有機絶縁物からなるバンクを形成してもよい。
【０２１０】
次いで、両端が無機絶縁物８４２で覆われている画素電極８３４上にＥＬ層８４３およびＥＬ素子の陰極８４４を形成する。ＥＬ層８４３の成膜方法としては、インクジェット法や、蒸着法や、スピンコーティング法などにより形成すればよい。
【０２１１】
ＥＬ層８４３としては、発光層、電荷輸送層または電荷注入層を自由に組み合わせてＥＬ層（発光及びそのためのキャリアの移動を行わせるための層）を形成すれば良い。例えば、低分子系有機ＥＬ材料や高分子系有機ＥＬ材料を用いればよい。また、ＥＬ層として一重項励起により発光（蛍光）する発光材料（シングレット化合物）からなる薄膜、または三重項励起により発光（リン光）する発光材料（トリプレット化合物）からなる薄膜を用いることができる。また、電荷輸送層や電荷注入層として炭化珪素等の無機材料を用いることも可能である。これらの有機ＥＬ材料や無機材料は公知の材料を用いることができる。
【０２１２】
また、陰極８４４に用いる材料としては仕事関数の小さい金属（代表的には周期表の１族もしくは２族に属する金属元素）や、これらを含む合金を用いることが好ましいとされている。仕事関数が小さければ小さいほど発光効率が向上するため、中でも、陰極に用いる材料としては、ＭｇＡｇ、ＭｇＩｎ、ＡｌＬｉなどの合金、または周期表の１族もしくは２族に属する元素とアルミニウムとを共蒸着法により形成した膜などを薄く成膜した後、透明導電膜（ＩＴＯ（酸化インジウム酸化スズ合金）、酸化インジウム酸化亜鉛合金（Ｉｎ2Ｏ3―ＺｎＯ）、酸化亜鉛（ＺｎＯ）等）を形成した積層構造とすることが望ましい。
【０２１３】
次いで、陰極８４４を覆う保護膜８４６を形成する。保護膜８４６としては、スパッタ法により窒化珪素または酸化窒化珪素を主成分とする絶縁膜を形成すればよく、実施の形態２に示したように、ＥＬ層における欠陥を水素で終端（ターミネーション）させるため、陰極８４４上に水素を含む膜８４５を設けることが好ましい。
【０２１４】
水素を含む膜８４５としては、ＰＣＶＤ法により炭素または窒化珪素を主成分とする絶縁膜を形成すればよく、成膜の際、プラズマ化された水素によって有機化合物層における欠陥を水素で終端させることもできる。また、有機化合物層が耐えうる温度範囲で加熱処理を行ったり、発光素子を発光させた際に生じる発熱を利用することによって、上記水素を含む膜から水素を拡散させて、有機化合物層における欠陥を水素で終端（ターミネーション）させることができる。
【０２１５】
また、保護膜８４６および水素を含む膜８４５によって外部から水分や酸素等のＥＬ層の酸化による劣化を促す物質が侵入することを防ぐ。ただし、後でＦＰＣと接続する必要のある入出力端子部には保護膜および水素を含む膜などは設けなくともよい。
【０２１６】
ここまでの工程が終了した段階が図１２である。なお、図１２では、スイッチングＴＦＴ９０３と、ＥＬ素子に電流を供給するＴＦＴ（電流制御用ＴＦＴ９０４）とを示したが、該ＴＦＴのゲート電極の先には複数のＴＦＴなどからなる様々な回路を設けてもよく、特に限定されないことは言うまでもない。
【０２１７】
次いで、陰極と、有機化合物層と、陽極とを少なくとも有するＥＬ素子を封止基板、或いは封止缶で封入することにより、ＥＬ素子を外部から完全に遮断し、外部から水分や酸素等のＥＬ層の酸化による劣化を促す物質が侵入することを防ぐことが好ましい。封止基板、或いは封止缶で封入する直前には真空でアニールを行って脱気を行うことが好ましい。また、封止基板を貼りつける際には、水素および不活性気体（希ガスまたは窒素）を含む雰囲気下で行って、封止によって密閉された空間には水素を含ませることが好ましい。発光素子を発光させた際に生じる発熱を利用することによって、上記水素を含む空間から水素を拡散させて、有機化合物層における欠陥を水素で終端させることができる。有機化合物層における欠陥を水素で終端させると発光装置としての信頼性が向上する。
【０２１８】
次いで、異方性導電材で入出力端子部の各電極にＦＰＣ（フレキシブルプリントサーキット）を貼りつける。異方性導電材は、樹脂と、表面にＡｕなどがメッキされた数十〜数百μm径の導電性粒子とから成り、導電性粒子により入出力端子部の各電極とＦＰＣに形成された配線とが電気的に接続する。
【０２１９】
また、封止基板には各画素に対応するカラーフィルタを設ける。カラーフィルタを設けることによって円偏光板は必要となくなる。さらに、必要があれば、他の光学フィルムを設けてもよい。また、ＩＣチップなどを実装させてもよい。
【０２２０】
また、図６または図７に示した製造装置を用い、実施の形態４に従えば、スループットよく発光装置を作製することができる。
【０２２１】
以上の工程でＦＰＣが接続されたモジュール型の発光装置が完成する。
【０２２２】
また、本実施例は、実施の形態１、実施の形態２、実施の形態３、実施の形態４、または実施の形態５と自由に組み合わせることができる。
【実施例２】
【０２２３】
実施例１は、陰極を透明導電膜とし、図４（Ａ）または図４（Ｂ）中に示した矢印の方向に発光を取り出す例であったが、図４（Ａ）または図４（Ｂ）とは逆方向に発光する構成（図４（Ｃ））としてもよい。本実施例では、実施例１とは逆方向に発光させる構成を示す。ただし、陽極の材料と陰極の材料が異なるだけで、それ以外はほぼ同一であるため、ここでは詳細な説明は省略する。
【０２２４】
本実施例では、陽極として透明導電膜（ＩＴＯ（酸化インジウム酸化スズ合金）、酸化インジウム酸化亜鉛合金（Ｉｎ2Ｏ3―ＺｎＯ）、酸化亜鉛（ＺｎＯ）等）を用いる。
【０２２５】
また、陰極としては、膜厚８０ｎｍ〜２００ｎｍの合金膜、代表的にはＭｇＡｇ、ＭｇＩｎ、ＡｌＬｉなどの合金、または周期表の１族もしくは２族に属する元素とアルミニウムとを共蒸着法により形成した膜を用いる。
【０２２６】
こうして、図４（Ｃ）に示す矢印の方向に発光させることができる。
【０２２７】
以上の点以外は、実施例１と同一である。
【０２２８】
また、実施例１と同様に図６または図７に示した製造装置を用い、実施の形態４に従えば、スループットよく発光装置を作製することができる。
【０２２９】
また、実施例１において、画素電極を陰極とし、有機化合物層と陽極を積層して、発光方向を実施例１とは逆方向に発光させてもよい。この場合、画素電極と接続するＴＦＴはｎチャネル型ＴＦＴとすることが望ましい。
【０２３０】
また、本実施例は、実施の形態１、実施の形態２、実施の形態３、実施の形態４、実施の形態５、または実施例１と自由に組み合わせることができる。
【実施例３】
【０２３１】
本発明を実施してＥＬモジュール（アクティブマトリクス型ＥＬモジュール、パッシブ型ＥＬモジュール）を完成することができる。即ち、本発明を実施することによって、それらを組み込んだ全ての電子機器が完成される。
【０２３２】
その様な電子機器としては、ビデオカメラ、デジタルカメラ、ヘッドマウントディスプレイ（ゴーグル型ディスプレイ）、カーナビゲーション、カーステレオ、パーソナルコンピュータ、携帯情報端末（モバイルコンピュータ、携帯電話または電子書籍等）などが挙げられる。それらの一例を図１３、図１４に示す。
【０２３３】
図１３（Ａ）はパーソナルコンピュータであり、本体２００１、画像入力部２００２、表示部２００３、キーボード２００４等を含む。
【０２３４】
図１３（Ｂ）はビデオカメラであり、本体２１０１、表示部２１０２、音声入力部２１０３、操作スイッチ２１０４、バッテリー２１０５、受像部２１０６等を含む。
【０２３５】
図１３（Ｃ）はモバイルコンピュータ（モービルコンピュータ）であり、本体２２０１、カメラ部２２０２、受像部２２０３、操作スイッチ２２０４、表示部２２０５等を含む。
【０２３６】
図１３（Ｄ）はゴーグル型ディスプレイであり、本体２３０１、表示部２３０２、アーム部２３０３等を含む。
【０２３７】
図１３（Ｅ）はプログラムを記録した記録媒体（以下、記録媒体と呼ぶ）を用いるプレーヤーであり、本体２４０１、表示部２４０２、スピーカ部２４０３、記録媒体２４０４、操作スイッチ２４０５等を含む。なお、このプレーヤーは記録媒体としてＤＶＤ（Ｄｉｇｉｔａｌ  Ｖｅｒｓａｔｉｌｅ  Ｄｉｓｃ）、ＣＤ等を用い、音楽鑑賞や映画鑑賞やゲームやインターネットを行うことができる。
【０２３８】
図１３（Ｆ）はデジタルカメラであり、本体２５０１、表示部２５０２、接眼部２５０３、操作スイッチ２５０４、受像部（図示しない）等を含む。
【０２３９】
図１４（Ａ）は携帯電話であり、本体２９０１、音声出力部２９０２、音声入力部２９０３、表示部２９０４、操作スイッチ２９０５、アンテナ２９０６、画像入力部（ＣＣＤ、イメージセンサ等）２９０７等を含む。
【０２４０】
図１４（Ｂ）は携帯書籍（電子書籍）であり、本体３００１、表示部３００２、３００３、記憶媒体３００４、操作スイッチ３００５、アンテナ３００６等を含む。
【０２４１】
図１４（Ｃ）はディスプレイであり、本体３１０１、支持台３１０２、表示部３１０３等を含む。
【０２４２】
ちなみに図１４（Ｃ）に示すディスプレイは中小型または大型のもの、例えば５〜２０インチの画面サイズのものである。また、このようなサイズの表示部を形成するためには、基板の一辺が１ｍのものを用い、多面取りを行って量産することが好ましい。
【０２４３】
以上の様に、本発明の適用範囲は極めて広く、あらゆる分野の電子機器の作製方法に適用することが可能である。また、本実施例の電子機器は、実施の形態１乃至５、実施例１、または実施例２のどのような組み合わせからなる構成を用いても実現することができる。
【図１】
2010109394.tif 000003
【図２】
2010109394.tif 000004
【図３】
2010109394.tif 000005
【図４】
2010109394.tif 000006
【図５】
2010109394.tif 000007
【図６】
2010109394.tif 000008
【図７】
2010109394.tif 000009
【図８】
2010109394.tif 000010
【図９】
2010109394.tif 000011
【図１０】
2010109394.tif 000012
【図１１】
2010109394.tif 000013
【図１２】
2010109394.tif 000014
【図１３】
2010109394.tif 000015
【図１４】
2010109394.tif 000016